(57)【要約】【課題】基板上に、互いに高さが異なる２種以上の層状パターンが組み合わされてなる凹凸パターン層を高い生産性かつ低コストで、高い精度で製造する。【解決手段】（ａ）最表面にネガ型のフォトレジストが塗布された基板を準備し、（ｂ）該フォトレジストが塗布された表面に、所定の切り欠きパターンからなる複数の開口部を有するフォトマスクを介して、一定の露光量で露光し、（ｃ）フォトマスクを、（ｂ）工程で露光した領域と、露光されるべき次の開口部とが部分的に重なるように、所定のスライド方向に平行移動し、（ｄ）前記（ｂ）および（ｃ）工程をこの順序でさらに複数回繰り返し、（ｅ）前記露光済の基板表面を現像液で現像処理して、露光回数に応じた膜厚を生じさせて、凹凸パターン層を得る。【選択図】図３
2010224569.tif 000002
【特許請求の範囲】
【請求項１】
基板上に、互いに高さが異なる２種以上の層状パターンが組み合わされてなる凹凸パターン層をフォトリソグラフィ法により同時に製造する方法であって、
（ａ）最表面にネガ型のフォトレジストが塗布された基板を準備する工程と、  （ｂ）該フォトレジストが塗布された表面に、所定の切り欠きパターンからなる複数の開口部を有するフォトマスクを介して、一定の露光量で露光する工程と、
（ｃ）該露光後に、前記フォトマスクを、（ｂ）工程で露光した領域と、露光されるべき次の開口部とが部分的に重なるように、所定のスライド方向に平行移動する工程と、
（ｄ）前記（ｂ）および（ｃ）工程をこの順序でさらに複数回繰り返し、その結果、基板上に塗布されたフォトレジストに、露光回数がｎ回（ｎは２以上の整数）の部位、露光回数が（ｎ−１）回以下の部位、および所望により全く露光されない部位、を生じさせる工程と、
（ｅ）前記露光済の基板表面を現像液で現像処理して、前記露光回数に応じた膜厚を生じさせて、前記凹凸パターン層を得る工程と、
を含んでなる、製造方法。
【請求項２】
前記ネガ型のフォトレジストが、アクリル系の紫外線硬化型樹脂からなる、請求項１に記載の製造方法。
【請求項３】
前記（ｂ）工程における露光量が、凹凸パターン層の最大厚を形成させるために必要とされる露光量の１／ｎであるが、前記ネガ型フォトレジストを完全に硬化させない程度の露光量である、請求項１または２に記載の製造方法。
【請求項４】
前記凹凸パターン層の最大厚を形成させるために必要とされる露光量が、前記ネガ型フォトレジストを完全に硬化させる程度の露光量である、請求項３に記載の製造方法。
【請求項５】
前記凹凸パターン層が、液晶ディスプレイ、または液晶ディスプレイ用カラーフィルタもしくはアレイに用いられるものである、請求項１〜４のいずれか一項に記載の製造方法。
【請求項６】
複数配向分割型垂直配向モード液晶ディスプレイに用いられる配向制御突起およびスペーサをフォトリソグラフィ法により同時に製造する方法であって、
（ａ）最表面にネガ型のフォトレジストが塗布された基板を準備する工程と、
（ｂ）該フォトレジストが塗布された表面に、配向制御突起形成用の複数の第一開口部およびスペーサ形成用の複数の第二開口部を有するフォトマスクを介して、一定の露光量で露光する、ただし、該露光量が、スペーサを形成させるために必要とされる露光量の１／ｎ（ｎは２以上の整数）であるが、前記ネガ型フォトレジストを完全に硬化させない程度の露光量である、工程と、
（ｃ）該露光後に、前記フォトマスクを、前記第二開口部を介して露光した位置に次の第二開口部が位置するが、前記第一開口部を介して露光した位置に次の第一開口部が位置しないように、所定のスライド方向に平行移動する工程と、
（ｄ）前記（ｂ）および（ｃ）工程をこの順序でさらに（ｎ−１）回繰り返し、その結果、前記スペーサ部分の露光量を前記配向制御突起部分の露光量のｎ倍とする工程と、
（ｅ）前記露光済の基板表面を現像液で現像処理して、配向制御突起およびスペーサを得る工程と、
を含んでなる、製造方法。
【請求項７】
前記ネガ型のフォトレジストが、アクリル系の紫外線硬化型樹脂からなる、請求項６に記載の製造方法。
【請求項８】
前記スペーサを形成させるために必要とされる露光量が、前記ネガ型フォトレジストを完全に硬化させる程度の露光量である、請求項６または７に記載の製造方法。
【請求項９】
前記フォトマスクが、
遮光性のフォトマスク基板本体と、
該フォトマスク基板本体に、前記スライド方向に中心軸を所定距離Ｗ１ごとに離間させて、互いに平行になるように線状に切り欠かれてなる、前記第一開口部としての複数本の線状スリットと、
前記フォトマスク基板本体の前記第一開口部と同じまたは異なる位置に、前記スライド方向に中心を所定距離Ｗ２ごとに離間させて、穴状に切り欠かれてなる、前記第二開口部としての複数個の穴状スリットとを有し、
前記各離間距離Ｗ１およびＷ２が、
Ｗ１＝ｍＷ２（ただし、ｍは２以上の整数とする）
の関係を満たし、さらに、
前記（ｃ）工程における平行移動の距離が前記離間距離Ｗ２である、請求項６〜８のいずれか一項に記載の製造方法。
【請求項１０】
前記フォトマスクが、
遮光性のフォトマスク基板本体と、
該フォトマスク基板本体に、前記スライド方向に中心軸を所定距離Ｗ１ごとに離間させて、互いに平行になるように線状に切り欠かれてなる、前記第一開口部としての複数本の線状スリットと、
前記フォトマスク基板本体の前記第一開口部と同じまたは異なる位置に、前記スライド方向に中心を所定距離Ｗ２ごとに離間させて、穴状に切り欠かれてなる、前記第二開口部としての複数個の穴状スリットとを有し、
前記各離間距離Ｗ１およびＷ２が、
Ｗ２＝ｍＷ１（ただし、ｍは２以上の整数とする）
の関係を満たし、かつ、
前記フォトマスク基板本体が、前記スライド方向に少なくとも前記離間距離Ｗ２の、前記第一開口部が存在しない領域とを有するものであり、さらに、
前記（ｃ）工程における平行移動の距離が前記離間距離Ｗ２である、請求項６〜８のいずれか一項に記載の製造方法。
【請求項１１】
前記第一開口部としての線状スリットが、所定間隔毎に９０度屈折してなるジグザグ線状に設けられてなる、請求項９または１０に記載の製造方法。
【請求項１２】
前記第二開口部としての穴状スリットが、前記スライド方向と垂直する方法においても、所定距離ごとに離間させて形成されてなる、請求項９〜１１のいずれか一項に記載の製造方法。
【請求項１３】
前記フォトマスクを第二開口部の前記離間距離Ｗ２分だけ前記スライド方向に平行移動させた場合に、
前記第一開口部としての線状スリットの一部が、該平行移動前に前記第二開口部としての穴状スリットが存在した位置と重なる位置に配置する、あるいは、
前記第二開口部としての穴状スリットの少なくとも一部が、該平行移動前に前記第一開口部としての線状スリットが存在した位置と重なる位置に配置するように形成されてなる、請求項９〜１２のいずれか一項に記載の製造方法。
【請求項１４】
各画素に対応する駆動電極が二次元的に配列されてなる駆動電極層と、
該駆動電極層と所定間隔離間して平行に設けられ、前記駆動電極層との間に電場を形成する透明電極層と、
前記駆動電極層および前記透明電極層の間に柱状またはリブ状に配設され、前記所定間隔を保持するスペーサと、
前記駆動電極層および前記透明電極層の間に充填され、負の誘電異方性を有する液晶からなる液晶層と、
前記液晶層の駆動電極層側表面および透明電極層側表面に、それぞれ設けられ、前記液晶を垂直方向に配向させる垂直配向層と、
前記駆動電極層および／または前記透明電極層の前記液晶層側の表面に線状に設けられ、前記液晶の配向方向を制御する配向制御突起と、
複数色の着色画素パターンからなる着色層とを有してなる、複数配向分割型垂直モード液晶ディスプレイであって、
前記配向制御突起および前記スペーサが、同一の材料でフォトリソグラフィ法により同時に形成されたものである、複数配向分割型垂直配向モード液晶ディスプレイ。
【請求項１５】
前記配向制御突起およびスペーサを形成する材料が、アクリル系の紫外線硬化型樹脂からなるネガ型のフォトレジストである、請求項１４に記載の複数配向分割型垂直配向モード液晶ディスプレイ。
【請求項１６】
前記スペーサが前記配向制御突起と重なる位置に設けられてなる、請求項１４または１５に記載の複数配向分割型垂直モード液晶ディスプレイ。
【請求項１７】
前記配向制御突起が所定間隔毎に９０度屈折してなるジグザグ線状に設けられてなり、各ジグザグ線が互いに平行なストライプ状に形成されてなる、請求項１４〜１６のいずれか一項に記載の複数配向分割型垂直モード液晶ディスプレイ。
【請求項１８】
前記スペーサが前記配向制御突起の基部から順テーパー状に延出してなる、請求項１４〜１７のいずれか一項に記載の複数配向分割型垂直モード液晶ディスプレイ。
【請求項１９】
前記スペーサが前記ジグザグ線の屈折部に設けられてなる、請求項１７または１８に記載の複数配向分割型垂直モード液晶ディスプレイ。
【請求項２０】
前記スペーサの側面が、前記配向制御突起の長手方向に対して、平行な側面および垂直な側面から実質的になる、請求項１４〜１９のいずれか一項に記載の複数配向分割型垂直モード液晶ディスプレイ。
【請求項２１】
前記スペーサの高さが１〜１０μｍである、請求項１４〜２０のいずれか一項に記載の複数配向分割型垂直モード液晶ディスプレイ。
【請求項２２】
前記スペーサの高さが２〜１０μｍであり、かつ配向制御突起の高さが０．５〜２μｍである、請求項１４〜２１のいずれか一項に記載の複数配向分割型垂直モード液晶ディスプレイ。
【請求項２３】
前記着色層内に、または前記着色層とは別個の層として、ブラックマトリクス層を有してなり、かつ、前記屈折部の少なくとも一部が前記ブラックマトリクス層で遮光されてなる、請求項１７〜２２のいずれか一項に記載の複数配向分割型垂直モード液晶ディスプレイ。
【請求項２４】
前記駆動電極層が補助容量を有し、かつ、前記屈折部の少なくとも一部が前記補助容量で遮光されてなる、請求項１７〜２３のいずれか一項に記載の複数配向分割型垂直モード液晶ディスプレイ。
【請求項２５】
前記配向制御突起が前記駆動電極層および前記透明電極層のいずれか一方にのみ形成され、かつ、
該配向制御突起が形成されない駆動電極層または透明電極層が、前記配向制御突起との間で所定方向の電場を形成するように、線状に切り欠かれてなるスリットを有する、請求項１４〜２４のいずれか一項に記載の複数配向分割型垂直モード液晶ディスプレイ。
【請求項２６】
前記スリットが前記配向制御突起の線と同形状かつ平行に形成されてなる、請求項２５に記載の複数配向分割型垂直モード液晶ディスプレイ。
【請求項２７】
前記スリットの各々が、前記液晶層を隔てて隣接する２本の配向制御突起線の中央に位置するように、前記配向制御突起線と交互にストライプ状に設けられてなる、請求項２６に記載の複数配向分割型垂直モード液晶ディスプレイ。
【請求項２８】
前記駆動電極層が基板に支持されてなる、請求項１４〜２７のいずれか一項に記載の複数配向分割型垂直モード液晶ディスプレイ。
【請求項２９】
前記透明電極層が透明基板に支持されてなる、請求項１４〜２８のいずれか一項に記載の複数配向分割型垂直モード液晶ディスプレイ。
【請求項３０】
前記着色層が前記駆動電極層と前記基板との間に設けられてなる、請求項２８または２９に記載の複数配向分割型垂直モード液晶ディスプレイ。
【請求項３１】
前記着色層が前記透明電極層と前記透明基板との間に設けられてなる、請求項２９に記載の複数配向分割型垂直モード液晶ディスプレイ。
【請求項３２】
前記駆動電極層または前記透明電極層の外側にバックライトが設けられてなる、請求項１４〜３１のいずれか一項に記載の複数配向分割型垂直モード液晶ディスプレイ。
【請求項３３】
前記配向制御突起および前記スペーサが、請求項６〜１３のいずれか一項に記載の方法により製造されたものである、請求項１４〜３２のいずれか一項に記載の複数配向分割型垂直モード液晶ディスプレイ。
【請求項３４】
複数配向分割型垂直配向モード液晶ディスプレイに用いられるカラーフィルタであって、
基板と、
該基板上に形成され、複数色の着色画素パターンからなる着色層と、
該着色層上に形成される電極層と、
前記電極層上に線状に設けられ、液晶の配向方向を制御する配向制御突起と、  前記電極層および／または前記配向制御突起上に、柱状またはリブ状に配設され、液晶の厚さを保持するスペーサとを有してなり、
前記配向制御突起および前記スペーサが、同一の材料でフォトリソグラフィ法により同時に形成されたものである、カラーフィルタ。
【請求項３５】
前記配向制御突起およびスペーサを形成する材料が、アクリル系の紫外線硬化型樹脂からなるネガ型のフォトレジストである、請求項３４に記載のカラーフィルタ。
【請求項３６】
前記スペーサが前記配向制御突起と重なる位置に設けられてなる、請求項３４または３５に記載のカラーフィルタ。
【請求項３７】
前記カラーフィルタの電極側の最表面に、液晶を垂直方向に配向させる垂直配向層が形成されてなる、請求項３４〜３６のいずれか一項に記載のカラーフィルタ。
【請求項３８】
前記電極層が各画素に対応する駆動電極が二次元的に配列されてなる駆動電極層である、請求項３４〜３７のいずれか一項に記載のカラーフィルタ。
【請求項３９】
前記基板が透明基板であり、かつ前記電極層が透明電極層である、請求項３４〜３７のいずれか一項に記載のカラーフィルタ。
【請求項４０】
前記配向制御突起が所定間隔毎に屈折してなるジグザグ線状に設けられてなり、各ジグザグ線が互いに平行なストライプ状に形成されてなる、請求項３４〜３９のいずれか一項に記載のカラーフィルタ。
【請求項４１】
前記スペーサが前記配向制御突起の基部から順テーパー状に延出してなる、請求項３４〜４０のいずれか一項に記載のカラーフィルタ。
【請求項４２】
前記スペーサが前記ジグザグ線の屈折部に設けられてなる、請求項４０または４１に記載のカラーフィルタ。
【請求項４３】
前記スペーサの側面が、前記配向制御突起の長手方向に対して、平行な側面および垂直な側面から実質的になる、請求項３４〜４２のいずれか一項に記載のカラーフィルタ。
【請求項４４】
前記スペーサの高さが１〜１０μｍである、請求項３４〜４３のいずれか一項に記載のカラーフィルタ。
【請求項４５】
前記スペーサの高さが２〜１０μｍであり、かつ配向制御突起の高さが０．５〜２μｍである、請求項３４〜４４のいずれか一項に記載のカラーフィルタ。
【請求項４６】
前記着色層内に、または前記着色層とは別個の層として、ブラックマトリクス層を有してなり、かつ、前記屈折部の少なくとも一部が前記ブラックマトリクス層で遮光されてなる、請求項３４〜４５のいずれか一項に記載のカラーフィルタ。
【請求項４７】
前記駆動電極層が補助容量を有し、かつ、前記屈折部の少なくとも一部が前記補助容量で遮光されてなる、請求項３４〜４６のいずれか一項に記載のカラーフィルタ。
【請求項４８】
前記配向制御突起および前記スペーサが、請求項６〜１３のいずれか一項に記載の方法により製造されたものである、請求項３４〜４７のいずれか一項に記載のカラーフィルタ。
【請求項４９】
半透過半反射型液晶ディスプレイに用いられる着色層をフォトリソグラフィ法により同時に製造する方法であって、前記着色層が反射部および透過部を有し、前記透過部の膜厚が前記反射部の膜厚の１．５〜２．５倍であり、
（ａ）最表面に、色素を含んでなるネガ型のフォトレジストが塗布された基板を準備する工程と、
（ｂ）該フォトレジストが塗布された表面に、複数の第一開口部、および該第一開口部よりも小さいサイズを有する複数の第二開口部を有するフォトマスクを介して、一定の露光量で露光する、ただし、該露光量が、透過部を形成させるために必要とされる露光量の１／ｎ（ｎは２以上の整数）であるが、前記ネガ型フォトレジストを完全に硬化させない程度の露光量である、工程と、
（ｃ）該露光後に、前記フォトマスクを、前記（ｂ）工程で露光された各領域に次の第一または第二開口部が重なるが、前記第一開口部を介して既に露光した各領域に次の第一開口部が重ならないように、所定のスライド方向に平行移動する工程と、
（ｄ）前記（ｂ）および（ｃ）工程をこの順序でさらに（ｎ−１）回繰り返し、その結果、前記透過部の露光量を前記反射部の露光量のｎ倍とする工程と、
（ｅ）前記露光済の基板表面を現像液で現像処理して、前記透過部の膜厚が前記反射部の膜厚の１．５〜２．５倍である着色層を得る工程と、
を含んでなる、製造方法。
【請求項５０】
前記ネガ型のフォトレジストが、アクリル系の紫外線硬化型樹脂からなる、請求項４９に記載の製造方法。
【請求項５１】
前記透過部を形成させるために必要とされる露光量が、前記ネガ型フォトレジストを完全に硬化させる程度の露光量である、請求項４９または５０に記載の製造方法。
【請求項５２】
前記着色層が３色の着色パターンからなるものであり、これら３色の各色について、それぞれ前記（ａ）〜（ｅ）工程を施すことにより、３色の着色パターンを得る、請求項４９〜５１のいずれか一項に記載の製造方法。
【請求項５３】
前記フォトマスクが、
遮光性のフォトマスク基板本体と、
該フォトマスク基板本体に、前記スライド方向に中心軸を所定距離Ｗ１ごとに離間させて、互いに平行になるように幅Ｗ２の直線状もしくは長方形状に切り欠かれてなる、前記第一開口部としての複数本の線状スリットと、
前記フォトマスク基板本体の前記第一開口部から前記スライド方向に３Ｗ２離間した位置に、その中心が位置するように穴状に切り欠かれてなる、前記第二開口部としての複数個の穴状スリットとを有し、
前記各離間距離Ｗ１および３Ｗ２が、
Ｗ１＝２（３Ｗ２）
の関係を満たし、さらに、
前記（ｃ）工程における平行移動の距離が前記離間距離３Ｗ２である、請求項４９〜５２のいずれか一項に記載の製造方法。
【請求項５４】
前記フォトマスクが、
遮光性のフォトマスク基板本体と、
該フォトマスク基板本体に、前記スライド方向に中心軸を所定距離Ｗ１ごとに離間させて、互いに平行になるように幅Ｗ２の直線状もしくは長方形状に切り欠かれてなる、前記第一開口部としての複数本の線状スリットと、
前記フォトマスク基板本体の前記第一開口部と異なる位置に、前記スライド方向に中心を所定距離３Ｗ２ごとに離間させて、穴状に切り欠かれてなる、前記第二開口部としての複数個の穴状スリットとを有し、
前記各離間距離Ｗ１および３Ｗ２が、
Ｗ１＝ｍ（３Ｗ２）（ただし、ｍは３以上の整数とする）
の関係を満たし、さらに、
前記（ｃ）工程における平行移動の距離が前記離間距離３Ｗ２である、請求項４９〜５２のいずれか一項に記載の製造方法。
【請求項５５】
前記第二開口部としての穴状スリットが、前記スライド方向と垂直する方法においても、所定距離ごとに離間させて形成されてなる、請求項５３または５４に記載の製造方法。
【請求項５６】
カラー表示型液晶ディスプレイに用いられる、３色の着色パターンからなる着色層を保護するための保護層をフォトリソグラフィ法により同時に製造する方法であって、前記保護層が、各色に応じて、最も膜厚の大きい最大膜厚部と、最も膜厚の小さい最小膜厚部と、これらの中間の膜厚を有する中間膜厚部とを有してなり、
（ａ）最表面にネガ型のフォトレジストが塗布された基板を準備する工程と、
（ｂ）該フォトレジストが塗布された表面に、複数の第一開口部、該第一開口部より小さいサイズを有する複数の第二開口部、該第二開口部よりさらに小さいサイズを有する複数の第三開口部を有するフォトマスクを介して、一定の露光量で露光する、ただし、該露光量が、最大膜厚部を形成させるために必要とされる露光量の１／３であるが、前記ネガ型フォトレジストを完全に硬化させない程度の露光量である、工程と、
（ｃ）該露光後に、前記フォトマスクを、前記（ｂ）工程で露光された各領域に、当該領域に既に適用された開口部と異なる種類の、次の開口部が重なるように、前記スライド方向に平行移動する工程と、
（ｄ）前記（ｂ）および（ｃ）工程をこの順序でさらに２回繰り返し、その結果、前記保護層の各膜厚部における露光量を、最小膜厚部：中間膜厚部：最大膜厚部の比で１：２：３とする工程と、
（ｅ）前記露光済の基板表面を現像液で現像処理して、最小膜厚部、中間膜厚部および最大膜厚部を有してなる保護層を得る工程と、
を含んでなる、製造方法。
【請求項５７】
前記フォトマスクが、
遮光性のフォトマスク基板本体と、
該フォトマスク基板本体に、前記スライド方向に中心軸を所定距離Ｗ１ごとに離間させて、互いに平行になるように幅３Ｗ１／９の直線状もしくは長方形状に切り欠かれてなる、前記第一開口部としての複数本の線状スリットと、
前記フォトマスク基板本体の前記第一開口部と異なる位置に、前記スライド方向に中心軸を所定距離Ｗ１ごとに離間させて、互いに平行になるように幅２Ｗ１／９の直線状もしくは長方形状に切り欠かれてなる、前記第二開口部としての複数本の線状スリットと、
前記フォトマスク基板本体の前記第一開口部および第二開口部と異なる位置に、前記スライド方向に中心軸を所定距離Ｗ１ごとに離間させて、互いに平行になるように幅Ｗ１／９の直線状もしくは長方形状に切り欠かれてなる、前記第三開口部としての複数本の線状スリットとを有し、
隣り合う開口部同士の離間間隔がＷ１／９、２Ｗ１／９、または０であり、その結果、前記第一開口部、第二開口部および第三開口部のうちいずれか二種が、互いに連接して実質的に一つの開口部を形成してなり、さらに、
前記（ｃ）工程における平行移動の距離が前記離間距離３Ｗ１／９である、請求項５６に記載の製造方法。
【請求項５８】
前記ネガ型のフォトレジストが、アクリル系の紫外線硬化型樹脂からなる、請求項５６または５７に記載の製造方法。
【請求項５９】
前記最大膜厚層を形成させるために必要とされる露光量が、前記ネガ型フォトレジストを完全に硬化させる程度の露光量である、請求項５６〜５８のいずれか一項に記載の製造方法。
【発明の詳細な説明】
【発明の背景】
【０００１】
発明の分野
本発明は、凹凸パターン層の製造方法に関するものであり、より具体的には、（１）複数配向分割型垂直モード液晶ディスプレイ（MVA-LCD;Multi-domain Vertical Alignment mode-LCD）に用いられる配向制御突起およびスペーサ、（２）半透過半反射型液晶ディスプレイに用いられる着色層、ならびに（３）カラー表示型液晶ディスプレイに用いられる着色層保護層、の製造方法に関する。
【０００２】
背景技術
液晶ディスプレイは、薄型、軽量、小消費電力、フリッカーレスといった特徴から、ノートパソコンを中心にその市場が急速に拡大してきた。特に、最近になって、こうしたパソコン用ディスプレイの一環として、ノートパソコンに比べてより大型のデスクトップ用モニターの需要が発生している。また、パソコン用のみならず、従来であればＣＲＴが主流であったテレビ向けにも液晶ディスプレイが利用されるようになってきた。
【０００３】
ところで、前述のような大型の液晶ディスプレイにおいては、全画面にわたって視野角度によらない、均一な輝度やコントラスト等を確保することが特に要求される。しかしながら、従来から広く用いられている捩れ配向モード（以下ＴＮ−ＬＣＤ）では、視野角度の狭さが大きな問題点となっていた。
【０００４】
これに対して、近年、Ｉｎ  Ｐｌａｎｅ  Ｓｗｉｔｃｈｉｎｇ（ＩＰＳ）モード、光学補償ＴＮモードなど、多くの改善モードが開発されてきている。その中でも、複数配向分割型垂直配向モード（以下、ＭＶＡモードともいう）が、その（１）広視野角、（２）高コントラスト、（３）高速応答、（４）忠実な色再現、（５）高精細といった優位性から、現在広く注目を集めている。このＭＶＡモードは、電圧非印加時に全ての液晶分子が配向膜上に垂直に立った状態で整列しており、電圧印加時に液晶分子が倒れることで表示制御を行う方法である。そして、高品位な表示を実現するために、液晶分子が倒れる方向が隣接するドメイン毎に異なるように規定されており、複数配向がドメイン毎に分割された構成となっている。
【０００５】
当初、このような複数配向分割、いわゆるマルチドメイン化、を実現するためにマスクラビングを複数回繰り返す手法が提案された。そして、このラビングは、液晶分子を配向させるために配向膜を形成させた後、液晶分子の配向方向を決定付けるために、ナイロン、レーヨンなどの布で擦ること（ラビング）により行われる。
しかしながら、この方法を用いた場合、ラビング工程に起因する静電気の発生、発塵などの発生による歩留まり率の低下、プロセスの複雑化による生産性の低下などの理由から、生産プロセスにおける信頼性が十分であるとは言えなかった。また、この場合、液晶層厚みを規定するスペーサが存在すると、スペーサの影になる部分はラビングされず、その部分の液晶分子の配向が乱れてしまう欠点がある。
【０００６】
このような実情に鑑み、近年、特許公報第２９４７３５０号に記載されるように、液晶パネル内に配向を制御する突起（本明細書において、配向制御突起という）を設けることにより、ラビングの手法を用いることなく液晶分子の傾斜方向を規定する手法が採用されてきている。この際、配向制御突起が、電圧印加時の液晶分子の長軸がすべて４５°の角度となるような、ジグザグ線のストライプ状に設けられる。すなわち、一画素内における配向方向を４分割とし、かつその分割面積が等しくなるように設計されている。また、この手法では、配向を制御する突起がカラーフィルタ側とアレイ側の双方に設けてあり、セル化したときに交互に配列するように形成される。
さらに最近では、アレイ側の配向制御突起の代わりに、仮想的な配向制御突起としてＩＴＯ膜にスリットを設けた構造も開発されている。
【０００７】
ところで、一般に、配向制御のための突起を設けたＭＶＡモード液晶ディスプレイにおいては、液晶層厚さを規定するスペーサとして、球状のスペーサービーズが用いられている。この場合、カラーフィルタ基板とアレイ基板とが、一定直径値からなるスペーサービーズを介して貼り合わせられることとなる。
しかしながら、スペーサービーズが存在することにより、ビーズ周辺の液晶分子の配向状態に乱れが生じる。その結果、黒表示状態でも複屈折現象が発生し光漏れが生じてコントラストが低下する一方、白表示時にディスクリネーションラインに起因する輝度の低下が発生する、といった問題点がある。また、一般にスペーサービーズは高所より重力を利用して散布されるため、その基板内における位置を特定できず、微小部分的にはその密度を制御するのが困難であるとともに、セル化後においてもビーズ位置の若干の移動が発生することもあり得る。
【０００８】
一方、プロセス面ではクリーンルーム内で非常に微小なビーズ粒子を散布するため、飛散する等、製造プロセスにおける信頼性の点で問題があった。特にＭＶＡモードは、従来のＴＮモードとは異なり、液晶の複屈折を利用した複屈折モードであるため、表示エリア全域に渡って非常に精密な液晶層厚の制御が要求されるため、スペーサビーズよりも高精度のスペーサが望まれていた。しかも、近年の液晶ディスプレイの大型化傾向から、画面全域に渡る均一な液晶層厚の実現が強く要求されている。
【０００９】
そこで、近年、カラーフィルタもしくはアレイ上の特定部位に形成した突起物からなる柱状スペーサにより、そのセル間隙を規定する手法が開発されてきた。
この場合、突起を形成する手法としては、次の２つの手法が挙げられる：
(1)  着色層が形成された基板上に透明電極層（ＩＴＯ層）を形成し、さらにその上に紫外線硬化型のアクリル樹脂系レジストを用いて単層型の柱状スペーサを形成する手法（単層型柱タイプ）、
(2)  着色層を形成するための複数色のカラーレジストを、ある一定の場所において複数回数積層することにより、積層型の柱状スペーサを形成し、さらにその上に透明電極層（ＩＴＯ層）を形成する手法（積層型タイプ）。
【００１０】
ここで、上記(2)の積層型タイプの場合には、以下のような問題点が考えられる。すなわち、ｉ）近年、液晶ディスプレイの分野では、大型基板を用いて多面付けを行い、生産性を向上させる傾向がある。そのため、柱の位置精度に関しては非常に高度な精度が要求されている。積層型の柱の場合、複数工程の位置合わせが必要となるため、多面付けを考えた場合、精度の点で難点がある。ii）重ね合わせる着色層の順番によりその高さが変化してしまう。iii）柱高さを制御しようとする場合、それぞれの着色層のうち少なくとも１色分の厚さを変化させなければならない。この際同じ着色レジストを用いた場合、厚みの変化により、その着色層の分光値が変化してしまう。その為、所望の膜厚時に狙った分光値を得られるような、新たなレジストを開発しなければならない。iv）透明電極であるＩＴＯ層が全面に渡って形成されるため、電気的短絡を防止するため対向基板に絶縁対策が必要とされる。ｖ）柱材料には弾性率などの物性定数に最適値が存在する。積層型の柱においては各層は異なる着色材を含有するため、形成した柱の弾性率等の物性値を制御することが非常に困難である。vi）通常柱が形成されるブラックマトリクスは、液晶ディスプレイの高精細化に伴い年々細線化される方向にある。そのため、柱の占有面積を微細パターン化により減少させることが必要である。積層型においては、乗り上げるレジストの量が、柱高さの増加と共に減少してしまうので、従って２層目以降の面積、高さはともに順次大幅に減少してしまう。そのため、所望の柱高さを得る為にはある一定面積以上の最低面における占有面積が必要である。vii）前記理由によりその形状は柱先端部に向かって先細りのとがった形状となってしまう。viii）とがった形状であるとともに、各層間に界面が存在するため、パネル組み工程において柱自体の破壊が生じやすい。
【００１１】
一方、アクリル系樹脂を含む紫外線硬化型フォトレジストを用いた場合には、柱状スペーサを形成する工程がさらに必要となるものの、単層で柱を形成するため、基本的に上述のような問題点が発生せず、高品位な柱を安定して形成することができる。またその他にも、既存のルーチン品に柱状スペーサを形成できる、といった利点もある。
【００１２】
このような事情から、ＭＶＡモード液晶ディスプレイにおいて、配向制御突起を設け、なおかつスペーサとして単層型の柱状スペーサを用いることは極めて有益なことである。
しかしながら、柱状スペーサをスペーサとして機能させるためには配向制御突起よりも高く設定する必要があるため、上記手法においては、柱状スペーサ形成のフォトリソグラフィ工程が１工程余分に増加してしまう。このため、生産性もしくは製造コスト等に悪影響を及ぼしてしまう。
【発明の概要】
【００１３】
本発明者は、今般、基板上に、互いに高さが異なる２種以上の層状パターンが組み合わされてなる凹凸パターン層の製造方法であって、所定形状のフォトマスクを用い、所定の平行移動およびその後の限定された露光量での露光を繰り返す構成とすることにより、所望の凹凸パターン層を同一材料を用いて同時に形成できることを知見した。
【００１４】
そして、本発明者は、この製造方法によれば、複数配向分割型垂直配向モード液晶ディスプレイに用いられる配向制御突起および柱状スペーサの製造に適しているのは言うまでもなく、基板上に凹凸パターン層を形成する用途に幅広く適用可能であることを知見した。
したがって、本発明は、基板上に凹凸パターン層を高い生産性かつ低コストで、高い精度で製造することを課題としている。
【００１５】
すなわち、本発明の製造方法は、基板上に、互いに高さが異なる２種以上の層状パターンが組み合わされてなる凹凸パターン層をフォトリソグラフィ法により同時に製造する方法であって、
（ａ）最表面にネガ型のフォトレジストが塗布された基板を準備する工程と、
（ｂ）該フォトレジストが塗布された表面に、所定の切り欠きパターンからなる複数の開口部を有するフォトマスクを介して、一定の露光量で露光する工程と、
（ｃ）該露光後に、前記フォトマスクを、（ｂ）工程で露光した領域と、露光されるべき次の開口部とが部分的に重なるように、所定のスライド方向に平行移動する工程と、
（ｄ）前記（ｂ）および（ｃ）工程をこの順序でさらに複数回繰り返し、その結果、基板上に塗布されたフォトレジストに、露光回数がｎ回（ｎは２以上の整数）の部位、露光回数が（ｎ−１）回以下の部位、および所望により全く露光されない部位、を生じさせる工程と、
（ｅ）前記露光済の基板表面を現像液で現像処理して、前記露光回数に応じた膜厚を生じさせて、前記凹凸パターン層を得る工程と、
を含んでなる。
【００１６】
ここで、前記ネガ型のフォトレジストが、アクリル系の紫外線硬化型樹脂からなるのが好ましい。また、前記（ｂ）工程における露光量が、凹凸パターン層の最大厚を形成させるために必要とされる露光量の１／ｎであるが、前記ネガ型フォトレジストを完全に硬化させない程度の露光量であるのが好ましい。さらに、前記凹凸パターン層の最大厚を形成させるために必要とされる露光量が、前記ネガ型フォトレジストを完全に硬化させる程度の露光量であるのが好ましい。また、前記凹凸パターン層が、液晶ディスプレイ、または液晶ディスプレイ用カラーフィルタもしくはアレイに用いられるものであるのが好ましい。
【００１７】
本発明の好ましい態様によれば、複数配向分割型垂直配向モード液晶ディスプレイに用いられる配向制御突起および柱状スペーサをフォトリソグラフィ法により同一の材料を用いて同時に製造することができる。
したがって、本発明は、複数配向分割型垂直配向モード液晶ディスプレイに用いられる配向制御突起および柱状スペーサを高い生産性かつ低コストで、高い精度で製造することも課題としている。
【００１８】
すなわち、本発明の製造方法は、複数配向分割型垂直配向モード液晶ディスプレイに用いられる配向制御突起およびスペーサをフォトリソグラフィ法により同時に製造する方法であって、
（ａ）最表面にネガ型のフォトレジストが塗布された基板を準備する工程と、
（ｂ）該フォトレジストが塗布された表面に、配向制御突起形成用の複数の第一開口部およびスペーサ形成用の複数の第二開口部を有するフォトマスクを介して、一定の露光量で露光する、ただし、該露光量が、スペーサを形成させるために必要とされる露光量の１／ｎ（ｎは２以上の整数）であるが、前記ネガ型フォトレジストを完全に硬化させない程度の露光量である、工程と、
（ｃ）該露光後に、前記フォトマスクを、前記第二開口部を介して露光した位置に次の第二開口部が位置するが、前記第一開口部を介して露光した位置に次の第一開口部が位置しないように、所定のスライド方向に平行移動する工程と、
（ｄ）前記（ｂ）および（ｃ）工程をこの順序でさらに（ｎ−１）回繰り返し、その結果、前記スペーサ部分の露光量を前記配向制御突起部分の露光量のｎ倍とする工程と、
（ｅ）前記露光済の基板表面を現像液で現像処理して、配向制御突起およびスペーサを形成させる工程と、
を含んでなることにより、上記課題を達成するものである。
【００１９】
また、上記製造方法を用いて製造される配向制御突起およびスペーサを有する、本発明の複数配向分割型垂直配向モード液晶ディスプレイは、
各画素に対応する駆動電極が二次元的に配列されてなる駆動電極層と、
該駆動電極層と所定間隔離間して平行に設けられ、前記駆動電極層との間に電場を形成する透明電極層と、
前記駆動電極層および前記透明電極層の間に柱状またはリブ状に配設され、前記所定間隔を保持するスペーサと、
前記駆動電極層および前記透明電極層の間に充填され、負の誘電異方性を有する液晶からなる液晶層と、
前記液晶層の駆動電極層側表面および透明電極層側表面に、それぞれ設けられ、前記液晶を垂直方向に配向させる垂直配向層と、
前記駆動電極層および／または前記透明電極層の前記液晶層側の表面に線状に設けられ、前記液晶の配向方向を制御する配向制御突起と、
複数色の着色画素パターンからなる着色層とを有してなる、複数配向分割型垂直モード液晶ディスプレイであって、
前記配向制御突起および前記スペーサが、同一の材料でフォトリソグラフィ法により同時に形成されたものである。
【００２０】
さらに、上記製造方法を用いて製造される配向制御突起およびスペーサを有する、本発明のカラーフィルタは、
複数配向分割型垂直配向モード液晶ディスプレイに用いられるカラーフィルタであって、
基板と、
該基板上に形成され、複数色の着色画素パターンからなる着色層と、
該着色層上に形成される電極層と、
前記電極層上に線状に設けられ、液晶の配向方向を制御する配向制御突起と、  前記電極層および／または前記配向制御突起上に、柱状またはリブ状に配設され、液晶の厚さを保持するスペーサとを有してなり、
前記配向制御突起および前記スペーサが、同一の材料でフォトリソグラフィ法により同時に形成されたものである。
【００２１】
また、本発明の別の好ましい態様によれば、半透過半反射型液晶ディスプレイに用いられる着色層（ここで、この着色層は反射部および透過部とを有し、前記透過部の膜厚が前記反射部の膜厚の１．５〜２．５倍である）をフォトリソグラフィ法により同時に製造することができる。したがって、本発明は、半透過半反射型液晶ディスプレイに用いられる、着色層を保護するための保護層を高い生産性かつ低コストで、高い精度で製造することも課題としている。
【００２２】
そして、この半透過半反射型液晶ディスプレイに用いられる着色層の製造方法は、
（ａ）最表面に、色素を含んでなるネガ型のフォトレジストが塗布された基板を準備する工程と、
（ｂ）該フォトレジストが塗布された表面に、複数の第一開口部、および該第一開口部よりも小さいサイズを有する複数の第二開口部を有するフォトマスクを介して、一定の露光量で露光する、ただし、該露光量が、透過部を形成させるために必要とされる露光量の１／ｎ（ｎは２以上の整数）であるが、前記ネガ型フォトレジストを完全に硬化させない程度の露光量である、工程と、
（ｃ）該露光後に、前記フォトマスクを、前記（ｂ）工程で露光された各領域に次の第一または第二開口部が重なるが、前記第一開口部を介して既に露光した各領域に次の第一開口部が重ならないように、所定のスライド方向に平行移動する工程と、
（ｄ）前記（ｂ）および（ｃ）工程をこの順序でさらに（ｎ−１）回繰り返し、その結果、前記透過部の露光量を前記反射部の露光量のｎ倍とする工程と、
（ｅ）前記露光済の基板表面を現像液で現像処理して、前記透過部の膜厚が前記反射部の膜厚の１．５〜２．５倍である着色層を得る工程と、
を含んでなる。
【００２３】
本発明のさらに別の好ましい態様によれば、カラー表示型液晶ディスプレイに用いられる、３色の着色パターンからなる着色層を保護するためのマルチギャップ保護層（ここで、このマルチギャップ保護層は、各色に応じて、最も膜厚の大きい最大膜厚部と、最も膜厚の小さい最小膜厚部と、これらの中間の膜厚を有する中間膜厚部とを有してなる）をフォトリソグラフィ法により同時に製造することができる。したがって、本発明は、カラー表示型液晶ディスプレイに用いられる、３色の着色パターンからなる着色層を保護するための保護層を高い生産性かつ低コストで、高い精度で製造することも課題としている。
【００２４】
そして、このカラー表示型液晶ディスプレイに用いられるマルチギャップ保護層の製造方法は、
（ａ）最表面にネガ型のフォトレジストが塗布された基板を準備する工程と、
（ｂ）該フォトレジストが塗布された表面に、複数の第一開口部、該第一開口部より小さいサイズを有する複数の第二開口部、該第二開口部よりさらに小さいサイズを有する複数の第三開口部を有するフォトマスクを介して、一定の露光量で露光する、ただし、該露光量が、最大膜厚部を形成させるために必要とされる露光量の１／３であるが、前記ネガ型フォトレジストを完全に硬化させない程度の露光量である、工程と、
（ｃ）該露光後に、前記フォトマスクを、前記（ｂ）工程で露光された各領域に、当該領域に既に適用された開口部と異なる種類の、次の開口部が重なるように、前記スライド方向に平行移動する工程と、
（ｄ）前記（ｂ）および（ｃ）工程をこの順序でさらに２回繰り返し、その結果、前記保護層の各膜厚部における露光量を、最小膜厚部：中間膜厚部：最大膜厚部の比で１：２：３とする工程と、
（ｅ）前記露光済の基板表面を現像液で現像処理して、最小膜厚部、中間膜厚部および最大膜厚部を有してなる保護層を得る工程と、
を含んでなる。
【発明の具体的説明】
【００２５】
本発明の製造方法は、上述したように、基板上に、互いに高さが異なる２種以上の層状パターンが組み合わされてなる凹凸パターン層の製造方法に関するものであり、凹凸パターンを必要とする種々の用途に適用できる。特に、本発明の製造方法は、（１）ＭＶＡモード液晶ディスプレイに用いられる配向制御突起およびスペーサ、（２）半透過半反射型液晶ディスプレイに用いられる着色層、および（３）カラー表示型液晶ディスプレイに用いられるマルチギャップ保護層に好ましく適用することができる。したがって、以下、これらの製造方法について具体的に説明する。
【００２６】
（１）配向制御突起およびスペーサの製造方法
以下、本発明のＭＶＡモード液晶ディスプレイに用いられる配向制御突起およびスペーサの製造方法について具体的に説明する。
本発明の製造方法は、配向制御突起およびスペーサをフォトリソグラフィ法により同時に製造する方法であって、（ａ）基板の準備工程、（ｂ）露光工程、（ｃ）平行移動工程、（ｄ）繰り返し工程、および（ｅ）現像処理工程を含んでなる。
【００２７】
（ａ）基板の準備工程
本発明の製造方法においては、まず、最表面にネガ型のフォトレジストが塗布された基板を準備する。本発明においてフォトレジストが塗布される基板とは、ｉ）カラーフィルタを製造する場合にあっては、支持基板と、支持基板上に形成される着色層と、着色層上に形成される電極層とを有してなる基板であり、また、ii）アレイを製造する場合にあっては、基板と、該基板上に形成される電極層とを有してなる基板である。そして、これらの基板の電極層表面にネガ型のフォトレジストが塗布されることになる。これらのカラーフィルタおよびアレイの具体的構成については後に詳述する。
【００２８】
本発明において配向制御突起とは、例えば後述する図４および図１１に示されるように、電極層上に線状に設けられ、液晶の配向方向を制御するものである。
また、本発明においてスペーサとは、例えば図４および図１１に示されるように、電極層および／または配向制御突起上に、柱状またはリブ状に配設され、液晶層の厚さを保持するためのものである。そして、これらの機能を発現させるためには、図１１に示されるように、必然的にスペーサは配向制御突起よりも高く設定されることになる。
【００２９】
本発明において用いるネガ型のフォトレジストは、特に限定されないが、アクリル系の紫外線硬化型樹脂を用いるのが配向制御突起とスペーサの高さの差分を大きく得ることができ、高さ制御をしやすい点で好ましい。
本発明においてアクリル系ネガ型レジストとは、ｉ）少なくとも紫外線照射によりラジカル成分を発生する光重合開始剤と、ii）発生したラジカルにより開裂重合反応を起こして硬化する、その分子内にＣ＝Ｃなるアクリル基を有する成分と、iii）その後の現像により未露光部が溶解可能となる官能基、たとえばアルカリ液による現像の場合は酸性基を持つ成分、とを含んでなる。
【００３０】
これらアクリル基を有する成分のうち、比較的低分子量の多官能アクリル分子としては、ジペンタエリスリトールヘキサアクリレート（ＤＰＨＡ）、ジペンタエリスリトールペンタアクリレート（ＤＰＰＡ）、テトラメチルペンタトリアクリレート（ＴＭＰＴＡ）などが挙げられる。また、高分子量の多官能アクリル分子としては、スチレン−アクリル酸−ベンジルメタクリレート共重合体の一部のカルボン酸基部分に、スペーサーを介してアクリル基を導入したポリマー等が挙げられる。このような紫外線硬化型樹脂の好ましい例としては、カルボン酸基などの酸性基をもつアクリル系ネガ型レジストが挙げられ、形状安定性の点で、特開２０００−１７１８０４号公報の実施例１に記載される感光性樹脂がより好ましく例示される。これにより、ネガ型レジストを電極層上に塗布しておき、その後紫外線を照射するという、極めて簡便な操作により効率良く配向制御突起およびスペーサを形成できるので、生産性が高いという利点がある。
【００３１】
図１に、アクリル系ネガ型フォトレジストの露光量と残膜率との一般的な関係を概念的に示す。図１に示されるように、紫外線の露光量が大きくなると、現像およびポストベーク後の残膜率は一般に増加し、ある露光量以上（図２ではＥ以上）でほぼ一定の残膜率を示す傾向がある。この残膜率が一定となった露光量領域では、紫外線照射により十分に硬化反応が進行しており、現像を行っても膜減りはほとんど発生しない。その一方、残膜率が増加している露光量領域（図２ではＥ未満）では、硬化が不充分であり、現像プロセスで経時的な膜減りが発生する。
【００３２】
図２に、アクリル系ネガ型フォトレジストの、各露光量における、現像時間と膜高さの関係を概念的に示す。図２から分かるように、完全硬化した露光量Ｅでは、現像時間が増加しても膜厚値はほぼ減少しないが、一方、不充分な照射量（Ｅ／２、Ｅ／３、Ｅ／４、および０）の場合には、その照射量が少ないほど膜減りの速度が大きくなる。
【００３３】
本発明は上記特性に基づいてなされたものであり、露光量を変化させることにより、現像後の膜高さに差分が生じることを利用して、配向制御突起とスペーサを同一材料でかつ同時に形成することを可能としたものである。
【００３４】
（ｂ）露光工程
本発明の製造方法においては、（ａ）工程で得られたフォトレジストが塗布された基板表面に、配向制御突起形成用の複数の第一開口部およびスペーサ形成用の複数の第二開口部を有するフォトマスクを介して、一定の露光量で露光する。
そして、その際の露光量を、スペーサを形成させるために必要とされる露光量の１／ｎ（ｎは２以上の整数）であるが、ネガ型フォトレジストを完全に硬化させない程度の露光量とする。
【００３５】
すなわち、本発明の製造方法においては、スペーサの高さを配向制御突起よりも高く設定する必要があるため、スペーサを形成しようとする部分（本明細書において、スペーサ部分という）に、配向制御突起を形成しようとする部分（本明細書において、配向制御突起部分という）よりも多くの露光量を付与する必要がある。その一方、図１および図２に示されるようなフォトレジスト特性によれば、露光量が一定量Ｅを超えた範囲においては、レジストが完全に硬化してしまうため、露光量を変化させても現像後の高さが変化せず、結果としてスペーサおよび配向制御突起の形成が困難になる。
【００３６】
そこで、１回の露光量を、スペーサを形成させるために必要とされる露光量Ｅtotalのｎ分の１（すなわちＥtotal／ｎ）とし、かつこのＥtotal／ｎをネガ型フォトレジストを完全に硬化させない程度の露光量（図２におけるＥ未満）となるように設定することで、先ずは配向制御突起部分に必要量の露光量を付与し、スペーサ部分には必要量の１／ｎの露光量だけを付与することとした。そして、スペーサ部分には、後述する（ｃ）および（ｄ）工程において、さらにＥtotal／ｎずつｎ回露光が施されることで、最終的にスペーサの形成に必要とされる露光量が付与されることになる。
【００３７】
本発明の好ましい態様によれば、前記スペーサを形成させるために必要とされる露光量を、ネガ型フォトレジストを完全に硬化させる程度の露光量とする。具体的には、図１および図２に示される露光量Ｅもしくはそれ以上の値とする。これにより、スペーサ部分が現像時に膜減りするのを防止しつつ、配向制御突起部分のみを現像時により経時的に膜減りさせることができる。したがって、スペーサの高さ、および配向制御突起の高さをより精密に制御することが可能となる。
【００３８】
また、上記ｎの値は、２以上の整数であれば特に限定されるものではないが、現像時においてスペーサ部分と配向制御突起部分とで、溶解速度が有意に異なるような値に設定することが、現像時間を短縮できる点で好ましい。その一方、溶解速度の差があまりにも大きすぎると、スペーサ部分と配向制御突起部分とで高低差の誤差が大きくなる可能性がある。また、生産性の点から繰り返しの露光工程が増加するとタクトタイムの低下につながる。したがって、好ましいｎの値は２もしくは３である。
【００３９】
図２に示されるように、ネガ型のフォトレジストは、それぞれ固有な露光量と現像速度の関係を有している。本発明によれば、例えば、十分な露光量Ｅをスペーサ部分に照射した場合の、配向制御突起部分の照射量を、Ｅ／２、Ｅ／３、Ｅ／４、…となるように、適宜ｎの値を設定することにより、現像時の溶解速度差を最適な値に調整することが可能である。
そして、そのためには、配向制御突起部分には１回分の露光量のみ、スペーサ部分にはｎ回分の露光量を付与するように、フォトマスクを設計する。そして、かかるフォトマスクを、（ｃ）平行移動工程および（ｄ）繰り返し工程と組み合わせつつ露光を行うことで、配向制御突起部分（１回露光部分）の露光量と、スペーサ部分（ｎ回露光部分）の露光量格差を大きくすることができる。それによって、現像時の溶解速度差を適宜調整し、最終的に（ｅ）現像工程において、スペーサおよび配向制御突起をそれぞれ目的とする高さに形成させることができる。
【００４０】
本発明の製造方法で用いるフォトマスクは、配向制御突起形成用の複数の第一開口部およびスペーサ形成用の複数の第二開口部を有するものであり、上記複数回露光操作に適した形状に設計されたものである。第一開口部は、形成しようとする配向制御突起の水平断面形状に対応して切り欠かれてなる部分であり、例えば、所定のスライド方向に所定距離Ｗ１ごとに離間させて、互いに平行になるように線状に切り欠かれてなる。また、第二開口部は、形成しようとするスペーサの水平断面形状に対応して切り欠かれてなる部分であり、例えば、スライド方向に所定距離Ｗ２ごとに離間させて、穴状に切り欠かれてなる。このようなフォトマスクの好ましい態様については後述する。ここで、「所定のスライド方向」とは、次の（ｃ）工程でフォトマスクを平行移動させる際の移動方向を意味する。
【００４１】
（ｃ）平行移動工程
本発明の製造方法においては、（ｂ）工程の露光後に、フォトマスクを、第二開口部を介して露光した位置に次の第二開口部が位置するが、第一開口部を介して露光した位置に次の第一開口部が位置しないように、所定のスライド方向に平行移動する。すなわち、第二開口部を介して露光されたスペーサ部分には、第１回目露光時のみならず、第２回目以降の露光も行う必要があるため、平行移動により別の第二開口部を介して再度露光されるようにフォトマスクが配置される。
一方、第一開口部を介して露光された配向制御突起部分には、第１回目の露光時のみで露光が基本的に完了するので、第２回目以降の露光は基本的になされないように平行移動後に別の第一開口部が配置されないようにする。
【００４２】
このような平行移動操作は、例えば、フォトマスクにおける第一開口部および第二開口部を適切に設計することにより好ましく実現することができる。
【００４３】
本発明の製造方法に好ましく用いることができる、第一の態様のフォトマスクは、遮光性のフォトマスク基板本体と、
該フォトマスク基板本体に、前記スライド方向に中心軸を所定距離Ｗ１ごとに離間させて、互いに平行になるように線状に切り欠かれてなる、前記第一開口部としての複数本の線状スリットと、
前記フォトマスク基板本体の前記第一開口部と同じまたは異なる位置に、前記スライド方向に中心を所定距離Ｗ２ごとに離間させて、穴状に切り欠かれてなる、前記第二開口部としての複数個の穴状スリットとを有し、
前記各離間距離Ｗ１およびＷ２が、
Ｗ１＝ｍＷ２（ただし、ｍは２以上の整数とする）
の関係を満たすものである。
【００４４】
図３に、第一の態様のフォトマスクの一例の開口パターンを示す。図３に示されるフォトマスク１０は、Ｗ１＝２Ｗ２の関係を有するフォトマスクであり、第一開口部１２がその中心軸がスライド方向（図３における矢印方向）に垂直な、所定間隔毎に９０度屈折してなるジグザグ線状に設けられてなる。また、第二開口部１４が前記ジグザグ線の屈折部を結ぶ直線上に長方形状の穴部として形成され、これらが二次元的に配列されてなる。
【００４５】
そして、本発明においては、この（ｃ）工程における平行移動の距離を上記離間距離Ｗ２と等しくする。これにより、直前の（ｂ）工程において第二開口部が露光した位置には、離間距離Ｗ２分だけスライド方向上流側にある次の第二開口部が配置することになる。その一方、直前の（ｂ）工程において第一開口部が露光した位置には、ｍ回目の露光までは次の第一開口部が配置することがない。この場合には、第一開口部の離間距離Ｗ１が平行移動距離Ｗ２よりもｍ倍も大きいため、次の第一開口部が上記露光位置に到達しないからである。したがって、ｍ回の露光を平行移動をさせつつ繰り返すことで、第二開口部を介して露光されるスペーサ部分には、ｍ回の露光が行われるのに対し、第一開口部を介して露光される配向制御部分には、１回の露光のみが行われることとなる。したがって、スペーサと配向制御突起との高さ格差を生じさせることが可能となる。
【００４６】
具体的には、図３のフォトマスク１０を使用する場合、このフォトマスク１０を介する露光の後、Ｗ２の距離だけスライド方向に平行移動し２度目の露光を行う。これにより、図４に示されるように、着色層２２およびブラックマトリクス層２４を有する被露光基板２０上に、均等に配向制御突起２６およびスペーサ２８のパターンが形成されると同時に、スペーサ２８部分に配向制御突起部分２６の２倍の露光量を付与することができる。
【００４７】
本発明の第一の態様のフォトマスクは、上記図示例以外にも、以下に示されるような種々の形態が採用可能である。
図５に、第一の態様のフォトマスクの他の一例の開口パターンを示す。図５に示されるフォトマスク３０は、Ｗ１＝３Ｗ２の関係を有するフォトマスクであり、第一開口部３２がその中心軸がスライド方向（図５における矢印方向）に垂直な、所定間隔毎に９０度屈折してなるジグザグ線状に設けられてなる。また、第二開口部３４が前記ジグザグ線の屈折部を結ぶ直線上に長方形状の穴部として形成され、これらが二次元的に配列されてなる。
そして、このフォトマスク３０を介する露光の後、Ｗ２の距離だけスライド方向に平行移動し２度目の露光を行う。さらに、Ｗ２の距離だけ平行移動し３度目の露光を行う。これにより、図６に示されるように、着色層４２およびブラックマトリクス層４４を有する被露光基板４０上に、均等に配向制御突起４６およびスペーサ４８のパターンが形成されると同時に、スペーサ４８部分に配向制御突起部分４６の３倍の露光量を付与することができる。
【００４８】
図７に、第一の態様のフォトマスクの他の一例の開口パターンを示す。図７に示されるフォトマスク５０は、Ｗ１＝２Ｗ２の関係を有するフォトマスクであり、第一開口部５２がその中心軸がスライド方向（図７における矢印方向）に垂直な、所定間隔毎に９０度屈折してなるジグザグ線状に設けられてなるとともに、この開口部が各辺の屈折部近傍の線上にスライド方向垂直方向に枝状に延出してなるウイング状開口部５２ａを有する。このウイング状開口部５２ａはディスクリネーションラインを防止するためのウイング状リブを形成させるための部分である。また、第二開口部５４がウイング部５２ａを結ぶ直線上に長方形状の穴部として形成され、これらが二次元的に配列されてなる。ここで、図７のフォトマスク５０においては、第一開口部のウイング部５２ａの一部を第二開口部５４としても機能させる、すなわち配向制御突起上にスペーサを形成させるように構成される。
【００４９】
そして、このフォトマスク５０を介する露光の後、Ｗ２の距離だけスライド方向に平行移動し２度目の露光を行う。これにより、図８に示されるように、着色層６２およびブラックマトリクス層６４を有する被露光基板６０上に、均等に配向制御突起６６（これはウイング部６６ａを含む）およびスペーサ６８のパターンが形成されると同時に、スペーサ６８部分に配向制御突起部分６６の２倍の露光量を付与することができる。しかも、図８に示されるように、図７のフォトマスク５０によれば、配向制御突起６６のウイング６６ａ上にスペーサ６８を形成させることができる。
【００５０】
本発明の製造方法に好ましく用いることができる、第二の態様のフォトマスクは、遮光性のフォトマスク基板本体と、
該フォトマスク基板本体に、前記スライド方向に中心軸を所定距離Ｗ１ごとに離間させて、互いに平行になるように線状に切り欠かれてなる、前記第一開口部としての複数本の線状スリットと、
前記フォトマスク基板本体の前記第一開口部と同じまたは異なる位置に、前記スライド方向に中心を所定距離Ｗ２ごとに離間させて、穴状に切り欠かれてなる、前記第二開口部としての複数個の穴状スリットとを有し、
前記各離間距離Ｗ１およびＷ２が、
Ｗ２＝ｍＷ１（ただし、ｍは２以上の整数とする）
の関係を満たし、かつ、
前記フォトマスク基板本体が、前記スライド方向に少なくとも前記離間距離Ｗ２の、前記第一開口部が存在しない領域を有するものである。
【００５１】
図９にこの態様のフォトマスクの一例の概念図を示す。図９に示されるフォトマスク７０は、Ｗ２＝３Ｗ１の関係を有するフォトマスクであり、第一開口部７２がその中心軸がスライド方向（図９における矢印方向）に垂直な、所定間隔毎に９０度屈折してなるジグザグ線状に設けられてなる。また、第二開口部７４が前記ジグザグ線の屈折部を結ぶ直線上に長方形状の穴部として形成され、これらが二次元的に配列されてなる。また、図９の紙面中央の第二開口部７４を縦に結ぶ線よりも右側は第一開口部７２が存在しない領域を構成している。
さらにまた、フォトマスク７０を離間距離Ｗ２分だけスライド方向に平行移動させた場合に、第一開口部７２の一部（図示例においては屈折部の一部）が、該平行移動前に第二開口部７４が存在した位置と重なる位置に配置するように形成されてなる。具体的には、図９に示されるように、紙面中央の第二開口部７４からスライド方向上流側（左側）にＷ２の距離だけ離れた位置に、第一開口部７２の屈折部が位置するように構成されている。このように、図９のフォトマスク７０においては、第一開口部７２の屈折部の一部を第二開口部７４としても機能させる、すなわち配向制御突起上にスペーサを形成させるように構成される。
【００５２】
そして、本発明においては、この（ｃ）工程における平行移動の距離を上記離間距離Ｗ２と等しくする。これにより、直前の（ｂ）工程において第二開口部が露光した位置には、離間距離Ｗ２分だけスライド方向上流側にある次の第二開口部が配置することになる。その一方、直前の（ｂ）工程において第一開口部が露光した位置には、第一開口部が存在しない領域が配置することができると同時に、直前の（ｂ）工程において第一開口部が存在しない領域が配置した位置には、第一開口部が配置して露光することができる。したがって、第一開口部が存在しない領域の大きさ分（すなわちＷ２以上）だけフォトマスクをＷ２単位で平行移動させていく構成とすることで、第二開口部を介して露光されるスペーサ部分には、複数回の露光が行われるのに対し、第一開口部を介して露光される配向制御部分には、スペーサ部分よりも少ない回数（好ましくは１回）の露光が行われることとなる。したがって、スペーサと配向制御突起との高さ格差を生じさせることが可能となる。
【００５３】
具体的には、図９のフォトマスク７０を使用する場合、このフォトマスク７０を介する露光の後、Ｗ２の距離だけスライド方向に平行移動し２度目の露光を行う。さらに、Ｗ２の距離だけ平行移動し３度目の露光を行う。これにより、図１０に示されるように、着色層８２およびブラックマトリクス層８４を有する被露光基板８０上に、均等に配向制御突起８６およびスペーサ８８のパターンが形成されると同時に、スペーサ８８部分に配向制御突起部分８６の３倍の露光量を付与することができる。しかも、図１０に示されるように、図９のフォトマスク７０によれば、配向制御突起８６の屈折部上にスペーサ８８を形成させることができ、また、３画素当たりに１つの柱状スペーサ、もしくはそれ以上の画素当たりに１つの柱状スペーサを設けることも可能である。
【００５４】
このように、本発明の好ましい態様によれば、第一開口部としての線状スリットが、所定間隔毎に９０度屈折してなるジグザグ線状に設けられてなる。
また、第二開口部としての穴状スリットが、前記スライド方向と垂直する方法においても、所定距離ごとに離間させて形成されてなるのも好ましい。これにより、スペーサを二次元的に配列させて形成させることができる。
さらに、本発明の好ましい態様によれば、フォトマスクを第二開口部の前記離間距離Ｗ２分だけ前記スライド方向に平行移動させた場合に、第一開口部としての線状スリットの一部が、該平行移動前に第二開口部としての穴状スリットが存在した位置と重なる位置に配置する、あるいは、第二開口部としての穴状スリットの少なくとも一部が、該平行移動前に前記第一開口部としての線状スリットが存在した位置と重なる位置に配置するように形成されてなる。
【００５５】
（ｄ）繰り返し工程
上述したように、本発明の製造方法においては、（ｂ）工程および（ｃ）工程をこの順序でさらに（ｎ−１）回繰り返し、その結果、前記スペーサ部分の露光量を前記配向制御突起部分の露光量のｎ倍とする。したがって、スペーサ部分には、スペーサを形成させるために必要とされる露光量Ｅtotalが露光されたことになると同時に、配向制御突起部分には、スペーサを形成させるために必要とされる露光量の１／ｎ（すなわちＥtotal／ｎ）のみが露光された状態になる。
【００５６】
（ｅ）現像処理工程
本発明の製造方法においては、（ｄ）工程で得られた露光済の基板表面を現像液で現像処理して、配向制御突起およびスペーサを形成させる。上述したように、スペーサ部分と配向制御突起部分にはｎ倍の露光量格差があるため、現像処理を行うことにより、高さ格差を生じさせることができる。そして、露光量の少ない配向制御突起部分は現像時の膜減り速度が高く、露光量の多いスペーサ部分はほとんど膜減りが無いか膜減り速度が極めて遅い。したがって、この現像処理を行うことにより、スペーサを高く、配向制御突起をそれよりも低く、形成させることができる。このような現像処理液としては、フォトレジストの未露光部を溶解させることが可能な処理液であれば、特に限定されない。例えば、酸性基を持つ成分を含有するフォトレジストを使用する場合には、アルカリ水溶液を好ましく使用することができる。また、現像方法も、現像液を所定の水圧でシャワー状に吹き付ける等、公知の技術に従って行えばよく、特に限定されない。また、この現像処理後の基板は、ホットプレート等を用いて加熱乾燥して、残留水分を充分に除去するのが好ましい。
【００５７】
ところで、現像時の膜減り量、すなわち現像速度は、現像液の濃度によっても変化する。本発明において露光量が少ない配向制御突起部分は、現像によってその高さをコントロールする仕組みになっている。そのため、現像速度が低い低濃度のアルカリ水溶液を用いることにより、現像時間による、その高さ制御マージンを大きく設定することが可能である。しかしながら、この場合、現像速度の低下による総現像時間の長時間化が避けられず、製造タクトタイムに悪影響を与えてしまう。このため、濃度の異なる２つの現像層を設定することにより、その現像時間を短縮し、かつ高精度な膜厚の制御する構成としてもよい。すなわち、第一現像層に、第二現像層よりも濃厚なアルカリ水溶液を用い、その後マイルドな条件の２層目で現像を行うことにより、高精度に現像量を制御することが可能となる。
【００５８】
このようにして得られた配向制御突起およびスペーサが作製される。本発明の製造方法により得られる配向制御突起およびスペーサは、一つの現像工程で形成させることができるので、配向制御突起とスペーサとを界面の無い、一体的な構造物として得ることができる。このような界面の無い一体構造物としての配向制御突起およびスペーサは、セル組み時の加圧により付加荷重がかかった場合、界面が存在しないため、その部分からの破壊を抑えることができるという利点がある。
また、本発明の製造方法によれば、柱側面からの現像が進行した、柱上面の面積が柱底面の面積より大きくなる、いわゆる逆テーパーの状態、もしくは柱の中央付近の断面積が上底、下底双方の面積よりも小さくなる状態を防止することができるので、信頼性の点で優れた順テーパー構造の柱状スペーサを得ることができる。
このような配向制御突起およびスペーサを用いて、カラーフィルタあるいはアレイを製造することができる。さらに、このようなカラーフィルタおよびアレイを使用してＭＶＡモード液晶ディスプレイを製造することができる。以下、これらについて説明する。
【００５９】
ＭＶＡモード液晶ディスプレイ
図１１に、本発明の製造方法を用いて製造された配向制御突起およびスペーサを有する、ＭＶＡモード液晶ディスプレイの一例の概略断面図を示す。図１１に示されるように、ＭＶＡモード液晶ディスプレイ１１０は、透過型の液晶ディスプレイであって、着色層１１２と、透明電極層１１４と、配向制御突起１１６と、スペーサ１１８と、液晶層１２０と、垂直配向層１２１と、駆動電極層１２２とを少なくとも有する。
【００６０】
駆動電極層１２２は、各画素に対応する駆動電極が二次元的に配列されてなる電極層である。図１２に、駆動電極層１２２の構成の一例を概念的に示す。図１２に示される駆動電極層１２２は、電極が画素毎にパターニングされて画素電極１４０として形成されるとともに、各画素電極１４０がスイッチング素子である薄膜トランジスタ１４２（ＴＦＴ；Thin Film Transistor）で制御され、かつ補助容量部１４４により印加された電荷が所望の時間にわたって充分保持されるように構成されている。また、図１１に示されるように、駆動電極層１２２は基板１２６に支持されており、バックライトの光を透過できるように、駆動電極層１２２および基板１２６が透明になっている。
【００６１】
このような透明な駆動電極層１２２は、酸化インジウムスズ（ＩＴＯ）、酸化亜鉛（ＺｎＯ）、酸化スズ（ＳｎＯ）、あるいはこれらの合金等の材料で構成するのが好ましく、スパッタリング、真空蒸着法、ＣＶＤ法等の一般的な成膜方法により形成することができる。
また、透明基板は、石英ガラス、パイレックスガラス、合成石英板等の可撓性の無い透明なリジット材、あるいは透明樹脂フィルム、光学用樹脂板等の可撓性を有する透明なフレキシブル材を用いることができる。なお、本発明は反射型液晶ディスプレイにも適用することができ、その場合には、駆動電極層１２２および基板１２６を不透明ないし半透明な材料で構成してもよい。
【００６２】
透明電極層１１４は、駆動電極層１２２と所定間隔離間して平行に設けられ、駆動電極層１２２との間に電場を形成する電極層である。透明電極層１１４は、液晶ディスプレイに使用され得る種々の透明電極層が採用可能であり、特に限定されないが、酸化インジウムスズ（ＩＴＯ）、酸化亜鉛（ＺｎＯ）、酸化スズ（ＳｎＯ）、あるいはこれらの合金等で構成するのが好ましい。この透明電極層１１４は、スパッタリング、真空蒸着法、ＣＶＤ法等の一般的な成膜方法により好ましく形成することができる。
図示例の透明電極層１１４は、基板１２４に支持されており、光を透過できるように、基板１２４も透明になっている。この透明基板１２４は、上述した透明基板と同様の材料で構成すればよい。
【００６３】
着色層１１２は、複数色の画素パターンからなる層であり、各画素毎に赤、青および緑から選択される１色を付与するものであり、液晶ディスプレイ用カラーフィルタの着色層として知られるものと同様に構成すればよく、特に限定されない。すなわち、着色層１１２は、赤色画素１１２Ｒ、緑色画素１１２Ｇ、および青色画素１１２Ｂの３つの画素によって１つの絵素を構成し、この絵素が二次元的に規則的に繰り返されてなる着色画素パターンを有してなる。なお、本発明の着色層にあっては、赤、青および緑の組み合わせの代わりに、シアン、マゼンタおよびイエローからなる補色の組み合わせを採用する構成であってもよい。
この着色層１１２は、染料、顔料等の色素を含んでなることにより所望の色に構成されており、公知の顔料分散法、染色法、電着法により形成することができる。また、着色画素パターンもストライプ型、モザイク型、トライアングル型、４画素配置型等の種々のパターンが採用可能であり、特に限定されない。
【００６４】
本発明において着色層１１２の設けられる位置は、液晶ディスプレイ内の一層として設けられるのであれば特に限定されない。図示例の液晶ディスプレイ１１０は、着色層１１２が透明電極層１１４と透明基板１２４との間に設けられてなるが、駆動電極層１２２と基板１２６との間に設ける構成としてもよいし、それ以外の位置に設けてもよい。
【００６５】
本発明の好ましい態様によれば、着色層１１２は、黒色で遮光性を有するブラックマトリクス層１１２Ｋを有してなることができる。図示例のブラックマトリクス層１１２Ｋは、赤色画素１１２Ｒ、緑色画素１１２Ｇおよび青色画素１１２Ｂからなる着色画素パターンにおいて、各着色画素間に設けられる。これにより、コントラストが向上し、高品位の表示が得られるという利点がある。このブラックマトリクス層１１２Ｋの材質は特に限定されないが、好ましい例としては、酸化クロム、もしくは黒色樹脂等が挙げられる。なお、ブラックマトリクス層は、着色層１１２とは別個の層として形成してもよく、その場合には、液晶層に対して観測者側に配置してもよいし、液晶層に対して観測者と反対側（バックライト側）に配置してもよく、特に限定されない。
【００６６】
配向制御突起１１６は、透明電極層１１４および駆動電極層１２２の両方またはいずれか一方の、液晶層１２０側の表面に線状に設けられる突起であって、液晶の配向方向を制御する。この配向制御突起１１６は、断面が斜面を有する山状に形成されており、この突起に接触する液晶分子を斜面に垂直な方向に傾斜して配向させる。このため、液晶層に電圧を印加した際に、この突起近傍の傾斜した液晶分子を起点として、各ドメイン内の液晶分子を所定の方向に配向させることが可能となる。これにより、配向制御突起の頂点を境に液晶の配向方向を、水平方向に見て１８０度、鉛直方向には傾斜した角度で、対称的に配向させることができる。そして、この隣接する２つのドメインを１組とし、さらにこの組み合わせを複数組み合わせて１画素を表示することで、観測者の見る角度を配向制御突起の垂直方向に変化させても、観測者は常に同じ像を見ることが可能となる。すなわち、広い視野角を確保することができる。なお、配向制御突起は、直線状（特にジグザグ線状）であるのが好ましいがこれに限定されず、点線状等であってもよい。
【００６７】
この配向制御突起１１６は、前述した製造方法に従い、スペーサと同一の材料を用いてフォトリソグラフィ法により、スペーサと同時に形成される。また、配向制御突起１１６は、透明電極層１１４および駆動電極層１２２の両側に設ける構成としてもよいし、透明電極層１１４側にのみ、あるいは駆動電極層１２２側にのみ設け、他方の層を後述するスリットで構成してもよく、特に限定されない。
また、配向制御突起の高さは、スペーサより低いのであれば特に限定されないが、０．５〜２μｍとするのが好ましい。
【００６８】
図示例の液晶ディスプレイ１１０は、配向制御突起１１６を透明電極層１１４にのみ形成し、かつ、配向制御突起が形成されない駆動電極層１２２が、配向制御突起１１６との間で所定方向の電場を形成するように、線状に切り欠かれてなるスリット１２３を有するように構成されている。なお、上記図示例に限られず、配向制御突起１１６を駆動電極層１２２にのみ形成し、配向制御突起が形成されない透明電極層１１４にスリットを形成する構成とすることもできる。
いずれにしても、配向制御突起１１６および／またはスリット１２３が所定間隔毎に交互に繰り返されてなるストライプ状に形成されるのが、隣接するドメイン毎に電場の方向が対称となるように規定しやすい点で好ましい。
【００６９】
本発明の好ましい態様によれば、配向制御突起１１６が所定間隔毎に９０度屈折してなるジグザグ線状に設けられてなり、各ジグザグ線が互いに平行なストライプ状に形成されてなることができる。これにより、配向制御突起線の垂直方向のみならず、上下左右の全方向において完全に対称な視野角特性を得ることができる。すなわち、配向制御突起線の９０度の屈折角を境に隣接した２つのドメイン間で、水平方向に１８０度の対称性を有している液晶分子の配向が、９０度異なっている。このため、屈折角および配向制御突起線を境に４つのドメインに分割されることになり、これら４つのドメイン間で、液晶分子の長軸の配向角度が、ジグザグ線の中心軸に対し、水平方向に４５度の角度で、鉛直方向には傾斜した角度で、４方向に配向する。このようにして、１つの画素を互いに対称な角度で４分割して表示することができるので、観測者は上下左右の全方向において常に同じ像を見ることが可能となる。
【００７０】
ここで、スリット１２３が配向制御突起１１６の線と同形状かつ平行に形成されてなるのが好ましい。図１３および図１４に示されるように、配向制御突起１１６がジグザグ線状に形成される場合にあっては、スリット１２３も配向制御突起の線と同じ間隔で屈折してなるジグザグ線状に形成することが好ましい。より好ましくは、スリット１２３の各々が、液晶層を隔てて隣接する２本の配向制御突起線１１６の中央に位置するように、配向制御突起線と交互にストライプ状に設けられてなるようにする。これにより、各ドメイン毎に電圧印加時における配向性を明確に規制することができる。
【００７１】
スペーサ１１８は、透明電極層１１６および駆動電極層１２２の間に柱状またはリブ状に配設され、この２層間を所定間隔に保持して、液晶層の厚さを規定する部材である。これにより、スペーサビーズの使用に伴う従来の問題点を解消して、生産プロセスにおける信頼性を高め、高精度に制御されたディスプレイを得ることができる。そして、前述した製造方法に従い、配向制御突起と同一の材料を用いてフォトリソグラフィ法により、配向制御突起と同時に形成される。
【００７２】
本発明の好ましい態様によれば、柱状またはリブ状のスペーサ１１８は、配向制御突起１１６と重なる位置に設けられる。これにより、新たなディスクリネーションラインが発生せず、液晶ディスプレイの輝度を低減することなく、スペーサの大きさを自由自在に設定することが可能となる。このような利点は、以下のｉ）およびii）のような事情からもその重要性が高いことが分かるであろう。
【００７３】
ｉ）一般のＭＶＡモード液晶ディスプレイにおいては、スペーサを画素電極の間隙部分に設けることも一案として考えられる。すなわち、この間隙部分は電界が発生しないため常に黒色表示となるとともに、それを考慮してブラックマトリックスが通常、配置される。その結果、この間隙部分において光漏れをある程度隠すことができる。
しかしながら、近年、ブラックマトリクスと画素間の間隙マージンがディスプレイの高精細化、高開口率化に伴って細くなる傾向にある。その一方、スペーサにはセルギャップを保持するために、ある程度の大きさが必要とされる。このため、スペーサがブラックマトリクスからはみ出してしまい、スペーサーの側面の液晶配向制御効果により有効表示面積部分にディスクネーションラインが発生するなどの悪影響が出るおそれがある。
【００７４】
ii）また、スペーサを画素電極の電圧印加により電界が発生する、画素内の補助容量部分に設けることも一案として考えられる。しかしながら、この場合には、白表示時にディスクリネーションラインが発生してしまい、このラインが有効表示面積部分にかかってしまう可能性が有る。この場合もブラックマトリクスと同様に、開口面積を確保するために補助容量は小さくなる傾向にあることから、この場合はますますその危険性が大きくなる。
【００７５】
また、配向制御突起を設けたＭＶＡモードでは、ラビング工程が不要であり、通常ＴＮ−ＬＣＤなどで問題となる液晶層厚さ制御突起に起因するラビングされない部分、いわゆる影が原理上発生しないので、前述のごとく配置することによりそのメリットを生かすことができる。
なお、スペーサ１１８は、配向制御突起１１６と重なる位置であれば、配向制御突起から多少はみ出していてもよいし、配向制御突起よりも狭く設けてもよい。また、配向制御突起線の屈折部に設けてもよいし、屈折部以外の直線部に設けてもよく、特に限定されない。
また、スペーサおよび／または前記配向制御突起は、着色されたものであってもよいし、透明であってもよいし特に限定されない。  
【００７６】
本発明の好ましい態様によれば、スペーサがジグザグ線の屈折部（頂点）に一致するように設けられる。電圧印加時において、屈折部を結ぶ線上においては、２方向から倒れた液晶分子が迫り合ってしまうので、垂直に近い配向方向を有し、透光性が著しく低下する。このため、屈折部を結ぶ線の近傍は常に暗くなっており、そのような位置にスペーサを配置することで、スペーサーに起因するディスクリネーションラインは、もともと存在する配向制御突起に起因するディスクリネーションラインに統合され、見かけ上発生しない。すなわち配向制御突起上に形成することにより、液晶の配向に何ら影響を与えない。また、配向制御突起が透明な材料で形成されている場合には、配向制御突起上であっても屈折部以外にスペーサを形成すると、白表示時にスペーサが黒点として観察されてしまうおそれがあるが、屈折部上にスペーサを形成することでこのような不都合を防止できるという利点もある。
ここで、スペーサを屈折部に設ける構成としては、図１３に示されるように、屈折部分の正方形を基部とし、この基部から上方に延出する構成としてもよいし、あるいは図１４に示されるように、屈折部分およびその近傍からなるＶ字状部分を基部とし、この基部から上方に延出する構成としてもよく、特に限定されない。
【００７７】
また、本発明のより好ましい態様によれば、着色層１１２内に、または着色層１１２とは別個にブラックマトリクス層１１２Ｋを有してなり、かつ、配向制御突起線の屈折部の少なくとも一部がブラックマトリクス層１１２Ｋで遮光されてなることができる。また、本発明の別の好ましい態様によれば、図１２に示されるように、駆動電極層１２２が補助容量部１４４を有し、かつ、配向制御突起線の屈折部の少なくとも一部が補助容量部で遮光されてなることもできる。
【００７８】
このような屈折部の遮光はブラックマトリクス層１１２Ｋおよび補助容量部１４４のいずれか一方により行ってもよいが、これらの両方により行われるのがさらに好ましい。この場合におけるブラックマトリクス層および補助容量部の配置関係好ましい一例を図１５に示す。図１５に示されるように、ジグザグ線状の配向制御突起１１６およびスリット１２３は互いに平行なストライプ状に形成されていることから、各屈折部を結ぶ線は直線となる。そして、これらの直線がブラックマトリクス層１１２Ｋおよび補助容量部１４４と交互に一致するように配設されている。特に、図１２にも示されるように、屈折部は、通常、ブラックマトリクス層で遮光される画素電極の間隙部分１４６のみならず、電圧印加により電界が発生する画素電極上にも存在しうる。このため、画素電極の間隙部分に位置する屈折部をブラックマトリクス層１１２Ｋにより、画素電極内に位置する屈折部を補助容量部１４４によりそれぞれ遮光する構成とし、かつこれらの屈折部に一致するようにスペーサ（図示せず）を設置することにより、白表示時に黒いディスクリネーションラインが発生するのを効率的に防止して、白表示時の輝度をより多く確保することができる。
【００７９】
本発明において、スペーサ１１８の形状は種々の形状が採用可能であると考えられ、例えば、図示例のように、スペーサ１１８が配向制御突起１１６の基部から順テーパー状に延出してなる形状が好ましく例示される。これにより、配向制御突起による配向の制御がスペーサによって阻害されるのを防止することができる。
本発明の好ましい態様によれば、スペーサにより覆われる領域が配向制御突起により覆われる領域に包含される。これにより、配向制御突起の機能をほとんど損なうことなく、配向させようとする方向に適切に液晶を配向させることができる。
【００８０】
本発明の好ましい態様によれば、スペーサ１１８の側面が、配向制御突起１１６の長手方向に対して、平行な側面および垂直な側面から実質的になるものとする。スペーサ１１８の形状は、上記平行側面および垂直な側面から構成されていれば、図１２に示されるような正方形状の水平断面を有する柱状であってもよいし、図１３に示されるように略Ｖ字状の水平断面を有するリブ状であってもよいし、特に限定されない。これにより、電圧印加時におけるスペーサ近傍の液晶の配向方向を、配向制御突起近傍の液晶の配向方向とほぼ一致させることができるので、新たなディスクリネーションラインの発生を実質的に無くして、スペーサが無い場合とほぼ同等の輝度を実現することができる。
【００８１】
本発明の好ましい態様によれば、スペーサの高さは１〜１０μｍが好ましく、より好ましくは２〜１０μｍ、さらに好ましくは１〜８μｍ、最も好ましくは２〜７μｍである。
【００８２】
液晶層１２０は、電圧非印加時に垂直方向に配向し、かつ電圧印加時に非垂直方向に配向可能な液晶を含んでなる液晶層であり、透明電極層１１４および駆動電極層１２２の間に充填されてなる。具体的には、本発明に用いる液晶としては、負の誘電異方性を有するもの、すなわち液晶分子の長軸方向の誘電率が短軸方向の誘電率よりも小さいもの、を用いる。そして、このような液晶層１２０の駆動電極層側表面および透明電極層側表面には、液晶を垂直方向に配向させる垂直配向層１２１がそれぞれ設けられる。これにより、電圧非印加時には液晶を垂直方向に配向させておくとともに、電圧印加時には配向制御突起等により制御された所定方向に傾斜して配向させることが可能となる。
このような垂直配向層１２１は、垂直配向性ポリイミド等の材料を用いて、例えばスクリーン印刷後、溶剤除去、焼成を行うことにより好ましく形成することができるが、本発明はこれに限定されない。
【００８３】
本発明の好ましい態様によれば、駆動電極層１１６または透明電極層１１４の外側にバックライト（図示せず）が設けられてなる。これにより、所望の高画質カラー画像を十分な輝度で表示することができる。ただし、本発明は、透過型液晶ディスプレイに限定されるものではなく、反射型液晶ディスプレイにも適用することが可能であるので、その場合にはバックライトは必要とされない。
【００８４】
カラーフィルタ
本発明のＭＶＡモード液晶ディスプレイは、上記各層を積層することによって作製することができるが、好ましくは、本発明の配向制御突起およびスペーサを有してなるカラーフィルタを予め作製しておき、これを対向すべきアレイと貼り合わせ、スペーサにより形成された空間に液晶を注入する構成とするのが効率良く製造できる点から好ましい。
【００８５】
図１１に示される液晶ディスプレイは、本発明の配向制御突起１１６およびスペーサ１１８が形成されたカラーフィルタ１３０と、一般的なアレイ１３２との間に、液晶層１２０を挟持させた構成となっている。すなわち、図１１に示されるカラーフィルタ１３０は、基板１２４と、基板上に形成される着色層１１２と、着色層上に形成される電極層１１４と、電極層上に線状に設けられる配向制御突起１１６と、配向制御突起と重なる位置に柱状またはリブ状に配設されるスペーサ１１８とを有してなる。なお、電極層１１４は、駆動電極層であってもよいし、単なる透明電極層であってもよい。すなわち、本発明のカラーフィルタは、観測者側に配置されるものであってもよいし、観測者と反対側に配置されるものであってもよく、特に限定されない。これらの各層の構成は、液晶ディスプレイ１１０に関して上述した通りである。
【００８６】
本発明の好ましい態様によれば、カラーフィルタ１３０の電極側表面に、液晶を垂直方向に配向させる垂直配向層１２１が形成されてなる。これにより、カラーフィルタとアレイとの間に液晶層を充填するのみで極めて簡便に液晶層を構成することができる。
【００８７】
アレイ
本発明のＭＶＡモード液晶ディスプレイは、カラーフィルタ側に配向制御突起およびスペーサを配置する構成のみならず、アレイ側に配向制御突起およびスペーサを配置する構成としてもよい。この場合には、本発明の配向制御突起およびスペーサを有してなるアレイを予め作製しておき、これを対向すべきカラーフィルタと貼り合わせ、スペーサにより形成された空間に液晶を注入する構成とするのが効率良く製造できる点から好ましい。
【００８８】
本発明に用いることができるアレイとしては、基板と、基板上に形成される電極層と、電極層上に線状に設けられ、液晶の配向方向を制御する配向制御突起と、配向制御突起と重なる位置に柱状またはリブ状に配設され、液晶の厚さを保持するスペーサとを有してなるものが好ましく挙げられる。なお、電極層は、駆動電極層であってもよいし、単なる透明電極層であってもよい。すなわち、本発明のアレイは、上述した本発明のカラーフィルタ１３０から着色層を排したものと同等であり、観測者側に配置されるものであってもよいし、観測者と反対側に配置されるものであってもよく、特に限定されない。これらの各層の構成は、液晶ディスプレイ１１０に関して上述した通りである。
【００８９】
作用
このようにして得られた本発明の液晶ディスプレイ１１０において、バックライト（図示せず）が駆動電極層１２２側に配置された場合、バックライトの光が基板１２６、駆動電極層１２２、および垂直配向層１２１を透過して、液晶層１２０に入射する。一方、駆動電極層１２２は、薄膜トランジスタ（ＴＦＴ）によって各画素毎に、透明電極層１１４との間に所定の電圧の印加／非印加を制御されることで、所望の画素にのみ電圧を印加する。このとき、電圧が印加されないドメインは液晶が垂直方向に配向しているので光が透過しない一方、電圧が印加されたドメインは液晶が配向制御突起により規制された方向（非垂直方向）に配向することで光が透過する。この透過された光は、垂直配向層１２１、透明電極層１１４、着色層１１２の赤１１２Ｒ、緑１１２Ｇおよび青１１２Ｂの各区画、および透明基板１２６を透過して、観測者の視覚により着色光として感知される。このような制御を全ての画素について行うことで、所望のカラー画像が出力されることとなる。
【００９０】
（２）半透過半反射型液晶ディスプレイ用着色層の製造方法
近年、外部環境が暗い場合には透過型液晶ディスプレイとして、明るい場合には反射型液晶ディスプレイとして使用できる半透過半反射型液晶ディスプレイがが開発されてきている。この半透過半反射型液晶ディスプレイにおいては、反射時には外光はカラーフィルタを二回通過して着色されるが、透過使用時にはバックライトからの光が一回だけカラーフィルタを通過する構成となっている。このため、外光による反射使用時の表示色と、バックライトからの光を利用する透過表示時の表示色の濃度が異なり、反射表示時に画像が暗くなるといった欠点がある。そこで、本発明の手法を採用して、透過表示部の着色層厚を反射表示部の着色層厚よりも薄くした（理想的には２分の１）、凹凸パターンからなる着色層を得ることにより、上記欠点を解消することができる。すなわち、反射時の外光および透過時の反射光の着色層通過距離を同等程度にすることができる。
【００９１】
図２２に、半透過半反射型液晶ディスプレイ用着色層の概略模式図を示す。図２２において（ａ）は上面図を、（ｂ）は断面図をそれぞれ示す。図２２に示される着色層２００は、赤（Ｒ）、緑（Ｇ）および青（Ｂ）の３色からなる着色パターンからなり、各画素の外周に位置する膜厚の小さい着色層反射部２０２（本明細書において「反射部」という）と、各画素の中心部に位置する反射部の約２倍の膜厚を有する着色層透過部２０４（本明細書において「透過部」という）からなる。そして、本発明の手法を採用することにより、着色層の厚い部分と薄い部分、すなわち反射部と透過部とを同時に形成できる。
【００９２】
以下、本発明の好ましい態様である、半透過半反射型液晶ディスプレイ用着色層の製造方法について、具体的に説明する。
ここで、上述したように、本態様において製造しようとする着色層は、反射部と、透過部とを有しており、前記透過部の膜厚が、前記反射部の膜厚の１．５〜２．５倍、好ましくは１．８〜２．２倍、より好ましくは１．９〜２．１倍、さらに好ましくは約２倍のものである。
【００９３】
本発明の製造方法は、半透過半反射型液晶ディスプレイに用いられる着色層をフォトリソグラフィ法により同時に製造する方法であって、（ａ）基板の準備工程、（ｂ）露光工程、（ｃ）平行移動工程、（ｄ）繰り返し工程、および（ｅ）現像処理工程を含んでなる。
また、本発明の好ましい態様によれば、前記着色層が３色の着色パターンからなるものであり、これら３色の各色について、それぞれ前記（ａ）〜（ｅ）工程を施すことにより、３色の着色パターンを得る。すなわち、各色について一回ずつのフォトリソグラフィ工程を行う。例えば、図２３に示されるように、まず、一色（例えば赤（Ｒ））のレジストを基板全面に塗布し、フォトマスクを介して所望の場所にのみ露光を行う。その後現像工程を行うことにより、未露光領域２２９のレジストを除去して、反射部２２６および透過部２２８からなる赤色のパターンを得る。さらに加熱脱水工程を経て一色分を完成させる。さらに、この操作を残りの二色（この場合は緑（Ｇ）および青（Ｂ））についても繰り返す。これにより、後述する図２６に示されるような、最終的に３色（ＲＧＢ）の着色パターンからなる着色層を得る。
【００９４】
（ａ）基板の準備工程
本発明の製造方法においては、まず、最表面に、顔料などの色素を含んでなるネガ型のフォトレジストが塗布された基板を準備する。本発明においてフォトレジストが塗布される基板とは、カラーフィルタを製造する場合にあっては、透明な支持基板と、必要に応じて支持基板上にブラックマトリックスを有してなる基板である。そして、これらの基板上に、色素としての顔料を含んでなるネガ型のフォトレジストが、スピンコート法などの公知の手法により塗布される。
【００９５】
本発明において用いるネガ型のフォトレジストは、特に限定されないが、アクリル系の紫外線硬化型樹脂を用いるのが透過部と反射部の高さの差分を大きく得ることができ、高さ制御をしやすい点で好ましい。また、色素としては、カラーフィルタに通常用いられる種々の顔料もしくは染料を使用することができる。
本発明におけるアクリル系ネガ型レジストは、本明細書の「（１）配向制御突起およびスペーサの製造方法」の項目において述べた通りであるので、ここでは省略する。本発明はこのアクリル系ネガ型レジストの特性に基づいてなされたものであり、露光量を変化させることにより、現像後の膜高さに差分が生じることを利用して、透過部と反射部を同一材料でかつ同時に形成することを可能としたものである。
【００９６】
（ｂ）露光工程
本発明の製造方法においては、（ａ）工程で得られたフォトレジストが塗布された表面に、前記反射部および透過部形成用の複数の第一開口部、および第一開口部よりも小さいサイズを有する透過部形成用の複数の第二開口部を有するフォトマスクを介して、一定の露光量で露光する。そして、その際の露光量を、透過部を形成させるために必要とされる露光量の１／ｎ（ｎは２以上の整数）であるが、前記ネガ型フォトレジストを完全に硬化させない程度の露光量とする。
【００９７】
すなわち、本発明の製造方法においては、透過部の高さを反射部よりも高く設定する必要があるため、透過部を形成しようとする部分に、反射部を形成しようとする部分よりも多くの露光量を付与する必要がある。その一方、図１および図２に示されるようなフォトレジスト特性によれば、露光量が一定量Ｅを超えた範囲においては、レジストが完全に硬化してしまうため、露光量を変化させても現像後の高さが変化せず、結果として透過部および反射部の形成が困難になる。
【００９８】
そこで、１回の露光量を、透過部を形成させるために必要とされる露光量Ｅtotalのｎ分の１（すなわちＥtotal／ｎ）とし、かつこのＥtotal／ｎをネガ型フォトレジストを完全に硬化させない程度の露光量（図２におけるＥ未満）となるように設定することで、先ずは反射部に必要量の露光量を付与し、透過部には必要量の１／ｎの露光量だけを付与することとした。そして、透過部には、後述する（ｃ）および（ｄ）工程において、さらにＥtotal／ｎずつｎ−１回露光が施されることで、最終的に透過部の形成に必要とされる露光量Ｅtotalが付与されることになる。
【００９９】
本発明の好ましい態様によれば、前記透過部を形成させるために必要とされる露光量を、ネガ型フォトレジストを完全に硬化させる程度の露光量とする。具体的には、図１および図２に示される露光量Ｅもしくはそれ以上の値とする。これにより、透過部が現像時に膜減りするのを防止しつつ、反射部のみを現像時により経時的に膜減りさせることができる。したがって、透過部の高さ、および反射部の高さをより精密に制御することが可能となる。
【０１００】
また、上記ｎの値は、２以上の整数であれば特に限定されるものではないが、現像時において透過部と反射部とで、溶解速度が有意に異なるような値に設定することが、現像時間を短縮できる点で好ましい。その一方、溶解速度の差があまりにも大きすぎると、透過部と反射部とで高低差の誤差が大きくなる可能性がある。また、生産性の点から繰り返しの露光工程が増加するとタクトタイムの低下につながる。したがって、好ましいｎの値は２もしくは３である。
【０１０１】
図２に示されるように、ネガ型のフォトレジストは、それぞれ固有な露光量と現像速度の関係を有している。本発明によれば、例えば、十分な露光量Ｅを透過部に照射した場合の、反射部の照射量を、Ｅ／２、Ｅ／３、Ｅ／４、…となるように、適宜ｎの値を設定することにより、現像時の溶解速度差を最適な値に調整することが可能である。
そして、そのためには、反射部には１回分の露光量のみ、透過部にはｎ回分の露光量を付与するように、フォトマスクを設計する。そして、かかるフォトマスクを、（ｃ）平行移動工程および（ｄ）繰り返し工程と組み合わせつつ露光を行うことで、反射部（１回露光部分）の露光量と、透過部（ｎ回露光部分）の露光量格差を大きくすることができる。それによって、現像時の溶解速度差を適宜調整し、最終的に（ｅ）現像工程において、透過部および反射部をそれぞれ目的とする高さ、すなわち透過部を反射部の約２倍の高さに形成させることができる。
【０１０２】
本発明の製造方法で用いるフォトマスクは、前記反射部および透過部形成用の複数の第一開口部、および該第一開口部よりも小さいサイズを有する前記透過部形成用の複数の第二開口部を有するものであり、上記複数回露光操作に適した形状に設計されたものである。第一開口部は、例えば、所定のスライド方向に中心軸を所定距離Ｗ１ごとに離間させて、互いに平行になるように直線状もしくは長方形状に切り欠かれてなる。また、第二開口部は、形成しようとする透過部の水平断面形状に対応して切り欠かれてなる部分であり、例えば、スライド方向に中心を所定距離Ｗ２ごとに離間させて、穴状に切り欠かれてなる。このようなフォトマスクの好ましい態様については後述する。ここで、「所定のスライド方向」とは、次の（ｃ）工程でフォトマスクを平行移動させる際の移動方向を意味する。
【０１０３】
（ｃ）平行移動工程
本発明の製造方法においては、（ｂ）工程の露光後に、フォトマスクを、（ｂ）工程で露光された各領域に次の第一または第二開口部が重なるが、第一開口部を介して既に露光した各領域に次の第一開口部が重ならないように、所定のスライド方向に平行移動する。すなわち、第二開口部を介して露光された透過部には、第１回目露光時のみならず、第２回目以降の露光も行う必要があるため、平行移動により別の第一または第二開口部を介して再度露光されるようにフォトマスクが配置される。また同時に、第一開口部を介して露光された領域のうち透過部を形成しようとする位置についても、平行移動により第二開口部を介して再度露光されるようにする。一方、第一開口部を介して露光された反射部には、第１回目の露光時のみで露光が基本的に完了するので、第２回目以降の露光は基本的になされないように平行移動後に別の第一開口部が配置されないようにする。
【０１０４】
このような平行移動操作は、例えば、フォトマスクにおける第一開口部および第二開口部を適切に設計することにより好ましく実現することができる。
【０１０５】
本発明の製造方法に好ましく用いることができる、第三の態様のフォトマスクは、遮光性のフォトマスク基板本体と、
該フォトマスク基板本体に、前記スライド方向に中心軸を所定距離Ｗ１ごとに離間させて、互いに平行になるように幅Ｗ２の直線状もしくは長方形状に切り欠かれてなる、前記第一開口部としての複数本の線状スリットと、
前記フォトマスク基板本体の前記第一開口部から前記スライド方向に３Ｗ２離間した位置に、その中心が位置するように（好ましくは幅Ｗ２以下の）穴状に切り欠かれてなる、前記第二開口部としての複数個の穴状スリットとを有し、
前記各離間距離Ｗ１および３Ｗ２が、
Ｗ１＝２（３Ｗ２）
の関係を満たすものである。
【０１０６】
図２４に、第三の態様のフォトマスクの一例の開口パターンを示す。図２４に示されるフォトマスク２３０は、Ｗ１＝２（３Ｗ２）の関係を有するフォトマスクであり、第一開口部２３２がその中心軸がスライド方向（図２４における矢印方向）に垂直な、幅Ｗ２の直線状に設けられてなる。また、第二開口部２３４が長方形状の穴部として形成され、これらの穴状スリットが、前記スライド方向に垂直な方向に、所定距離ごとに離間させて形成されてなる。したがって、これらの穴状スリットがスライド方向に対して垂直に一列に配列されてなり、この列が第一開口部と交互に配置されてなる。
【０１０７】
そして、本発明においては、この（ｃ）工程における平行移動の距離を上記離間距離３Ｗ２と等しくする。これにより、直前の（ｂ）工程において第二開口部が露光した位置には、離間距離３Ｗ２分だけスライド方向上流側にある次の第一または第二開口部が配置することになる。また同時に、第一開口部を介して露光された領域のうち透過部を形成しようとする位置についても、平行移動により第二開口部が配置される。その一方、直前の（ｂ）工程において第一開口部が露光した位置には、２回目の露光までは次の第一開口部が配置することがない。この場合には、第一開口部の離間距離Ｗ１が平行移動距離３Ｗ２よりも２倍も大きいため、次の第一開口部が上記露光位置に到達しないからである。したがって、２回の露光を平行移動をさせつつ繰り返すことで、第一および第二開口部を介して露光される透過部には、２回の露光が行われるのに対し、第一開口部を介して露光される反射部には、１回の露光のみが行われることとなる。したがって、透過部と反射部との高さ格差を生じさせることが可能となる。
【０１０８】
具体的には、図２４のフォトマスク２３０を使用する場合、このフォトマスク２３０を介する露光の後、３Ｗ２の距離だけスライド方向に平行移動し２度目の露光を行う。これにより、図２３に示されるように、被露光基板２２０上に、幅２Ｗ２の未露光領域２２９を介して均等に反射部２２６および透過部２２８のパターンが形成されると同時に、透過部２２８に反射部２２６の２倍の露光量を付与できる。なお、ここで、未露光領域２２９とは、後の工程において他の色の着色パターンが形成されるべき領域であってもよいし、あるいは、形成されていてもよい他の色の着色パターンが既に形成されてなる領域であってもよい。
【０１０９】
本発明の製造方法に好ましく用いることができる、第四の態様のフォトマスクは、遮光性のフォトマスク基板本体と、
該フォトマスク基板本体に、前記スライド方向に中心軸を所定距離Ｗ１ごとに離間させて、互いに平行になるように幅Ｗ２の直線状もしくは長方形状に切り欠かれてなる、前記第一開口部としての複数本の線状スリットと、
前記フォトマスク基板本体の前記第一開口部と異なる位置に、前記スライド方向に中心を所定距離３Ｗ２ごとに離間させて、（好ましくは幅Ｗ２以下の）穴状に切り欠かれてなる、前記第二開口部としての複数個の穴状スリットとを有し、  前記各離間距離Ｗ１および３Ｗ２が、
Ｗ１＝ｍ（３Ｗ２）（ただし、ｍは３以上の整数とする）
の関係を満たすものである。
【０１１０】
図２５に、第四の態様のフォトマスクの一例の開口パターンを示す。図２５に示されるフォトマスク２５０は、Ｗ１＝３（３Ｗ２）＝９Ｗ２の関係を有するフォトマスクであり、第一開口部２５２がその中心軸がスライド方向（図２５における矢印方向）に垂直な、幅Ｗ２の直線状に設けられてなる。また、第二開口部２５４が長方形状の穴部として形成され、これらの穴状スリットが、スライド方向に所定距離３Ｗ２ごとに、またスライド方向に垂直な方向に所定距離ごとにそれぞれ離間させて形成されてなる。
【０１１１】
そして、本発明においては、この（ｃ）工程における平行移動の距離を上記離間距離３Ｗ２と等しくする。これにより、直前の（ｂ）工程において第二開口部が露光した位置には、離間距離３Ｗ２分だけスライド方向上流側にある次の第二開口部、もしくは次の第一開口部が配置することになる。その一方、直前の（ｂ）工程において第一開口部が露光した位置には、ｍ回目の露光までは次の第一開口部が配置することがない。この場合には、第一開口部の離間距離ｍ（３Ｗ１）が平行移動距離３Ｗ２よりもｍ倍も大きいため、次の第一開口部が上記露光位置に到達しないからである。したがって、ｍ回の露光を平行移動をさせつつ繰り返すことで、第二開口部を介して露光される透過部には、ｍ回の露光が行われるのに対し、第一開口部を介して露光される反射部には、１回の露光のみが行われることとなる。したがって、透過部と反射部との高さ格差を生じさせることが可能となる。
【０１１２】
この第四の態様のフォトマスクについては、平行移動工程および露光回数が２回以上であることを除いて、第三の態様のフォトマスクと同様に使用することができる。すなわち、透過部に反射部のｍ倍（図示例では３倍）の露光量を付与することができる。
【０１１３】
（ｄ）繰り返し工程
上述したように、本発明の製造方法においては、（ｂ）工程および（ｃ）工程をこの順序でさらに（ｎ−１）回繰り返し、その結果、前記透過部の露光量を前記反射部の露光量のｎ倍とする。したがって、透過部には、着色層透過部を形成させるために必要とされる露光量Ｅtotalが露光されたことになると同時に、反射部には、着色層透過部を形成させるために必要とされる露光量の１／ｎ（すなわちＥtotal／ｎ）のみが露光された状態になる。
【０１１４】
（ｅ）現像処理工程
本発明の製造方法においては、（ｄ）工程で得られた露光済の基板表面を現像液で現像処理して、着色層透過部の膜厚が着色層反射部の膜厚の１．５〜２．５倍、好ましくは１．８〜２．２倍、より好ましくは１．９〜２．１倍、さらに好ましくは約２倍、である着色層を得る。上述したように、透過部と反射部にはｎ倍の露光量格差があるため、現像処理を行うことにより、上記所定倍率の高さ格差を生じさせることができる。そして、露光量の少ない反射部は現像時の膜減り速度が高く、露光量の多い透過部はほとんど膜減りが無いか膜減り速度が極めて遅い。したがって、この現像処理を行うことにより、透過部を高く、反射部をそれよりも低く、形成させることができる。このような現像処理液としては、フォトレジストの未露光部を溶解させることが可能な処理液であれば、特に限定されない。例えば、酸性基を持つ成分を含有するフォトレジストを使用する場合には、アルカリ水溶液を好ましく使用することができる。また、現像方法も、現像液を所定の水圧でシャワー状に吹き付ける等、公知の技術に従って行えばよく、特に限定されない。また、この現像処理後の基板は、ホットプレート等を用いて加熱乾燥して、残留水分を充分に除去するのが好ましい。
【０１１５】
ところで、現像時の膜減り量、すなわち現像速度は、現像液の濃度によっても変化する。本発明において露光量が少ない反射部は、現像によってその高さをコントロールする仕組みになっている。そのため、現像速度が低い低濃度のアルカリ水溶液を用いることにより、現像時間による、その高さ制御マージンを大きく設定することが可能である。しかしながら、この場合、現像速度の低下による総現像時間の長時間化が避けられず、製造タクトタイムに悪影響を与えてしまう。
このため、濃度の異なる２つの現像層を設定することにより、その現像時間を短縮し、かつ高精度な膜厚の制御する構成としてもよい。すなわち、第一現像層に、第二現像層よりも濃厚なアルカリ水溶液を用い、その後マイルドな条件の２層目で現像を行うことにより、高精度に現像量を制御することが可能となる。
【０１１６】
本発明の製造方法において、所望の反射部および透過部の膜厚を本発明の手法により実現するためには、図１に示されるようなネガ型フォトレジストの露光量−残膜率曲線、または図２に示されるような各露光量における現像時間−膜高さの関係を用いて行うのが好ましい。具体的には、できるだけ着色層透過部の膜厚が着色層反射部の膜厚の２倍に近づくように、各膜厚部の露光量および露光回数、現像処理条件（主に現像時間）、必要に応じてフォトレジストの種類等、の条件を適宜選択することができる。
【０１１７】
このようにして着色層反射部および着色層透過部が作製される。本発明の製造方法により得られる着色層反射部および着色層透過部は、一つの現像工程で形成させることができるので、着色層反射部と着色層透過部とを界面の無い、一体的な構造物として得ることができる。
ところで、上述したように、図示例のフォトマスクを用いた上記（ａ）〜（ｅ）工程により得られる着色層は、３色の着色パターンのうちの１色のみである。
したがって、現像により得られる基板には、レジストが除去されてなる未露光領域２２９が存在する。そこで、さらに加熱脱水工程を経て一色分を完成させた後、上記（ａ）〜（ｅ）工程を残りの二色（この場合は緑（Ｇ）および青（Ｂ））についても別個に繰り返すことができる。さらに、これらの工程に前後して、ブラックマトリックスを形成するのが好ましい。このようにして得られる被露光基板２００は、図２６に示されるように、最終的に３色（ＲＧＢ）の着色パターンが形成されており、必要に応じてブラックマトリックスも備えてなる。このような着色層を用いて、カラーフィルタを製造することができる。さらに、このようなカラーフィルタを使用して液晶ディスプレイを製造することができる。
【０１１８】
（３）カラー表示型液晶ディスプレイ用マルチギャップ保護層
カラー表示型液晶ディスプレイ用マルチギャップ保護層とは、カラー表示型液晶ディスプレイに用いられる、３色（代表的には赤（Ｒ）、緑（Ｇ）および青（Ｂ））の着色パターンからなる着色層を保護するための保護層であって、３色の各画素上の液晶層厚さが、それぞれ異なるように構成されたものである。
【０１１９】
このマルチギャップ保護層の機能について、以下に説明する。ここでは、電圧無印加時に暗状態となる（ノーマリーブラック）のＴＮ液晶に基づいて説明するが、本発明はこれに限定されない。このようにノーマリーブラックで電圧無印加時の透過率Ｔは、理想的には０となると考えられるが、実際にはＴＮ液晶の旋光分散により、セルに入射した直線偏光が楕円偏光となり一部セルを通過する。この通過する光の透過率Ｔは、次式で表されることが知られている。
Ｔ  ＝  （１＋ｕ２）−１sin２［θ（１＋ｕ２）］１／２］
ただし、
ｕ  ＝  πｄΔｎ／θλ
ここで、ｄは液晶層の厚み、Δｎは液晶の複屈折、θはＴＮ液晶のツイスト各、λは入射光の波長をそれぞれ示す。
【０１２０】
この式から分かるように、光の透過率Ｔは、液晶層の厚みｄおよび入射光の波長λを変数として含んでいる。したがって、入射光の波長λに依存して透過率Ｔは関数的に変化するが、それによって得られる変化曲線は、液晶層の厚さｄに依存して大きく左右される。すなわち、ＴＮモードの液晶を使用すると、電圧無印加時の暗状態であるにもかかわらず、光の漏れが生じるとともに、その漏れる光が透過率の波長依存性によって着色光として得られてしまうという問題がある。
そこで、着色光の各色に応じて電圧無印加時の透過率Ｔが最も低くなるように、３色の各画素上の液晶層厚さをそれぞれ異なるように構成することが有効である。
【０１２１】
そして、そのための手法として、カラーフィルタ上のＲＧＢの各画素の厚さを適切に制御して、マルチギャップ化する手法も考えられるが、この場合、ＲＧＢで所望の分光濃度と厚さを得るためには、用いるレジストの顔料成分と透明バインダー成分を専用に調整しなければならない。そのため、製品の分光スペックや着色層の厚さに合わせて、多くの着色レジストを製作しなければならない。一般的に、着色レジストにおいて、顔料／透明バインダーの比率が変化すると、その感度、解像度、現像性など多くのレジスト性能が大幅に変化してしまい、実際の生産ラインで使用するためには数多くの改良が必要となり、多大な労力を必要とする。
【０１２２】
これに対し、ＲＧＢの各レジストの種類は増加させず、該カラーフィルタ上に厚さの異なる透明な保護層を設けることも知られている。すなわち、図２７に示されるように、ＲＧＢ３色の着色パターンからなる着色層２６２を保護するための保護層において、各色に応じて、最も膜厚の大きい最大膜厚部２６８と、最も膜厚の小さい最小膜厚部２６６と、これらの中間の膜厚を有する中間膜厚部２６７とを設ける。これにより、液晶表示装置にカラーフィルタを組み込んだ際に、液晶層を各色に応じた適切な厚さに制御することができ、電圧無印加時の光の漏れおよび着色を防止することができる。この方法によれば、前述のような頻雑な準備をすることなく、低コストでマルチギャップカラーフィルタを提供することができる。このようなマルチギャップ保護層については、例えば、特開昭６０−１５９８３０号公報に詳細に開示されている。そして、本発明者は、今般、このＲＧＢでそれぞれ高さの異なる透明保護層を製造することに関して、上述した凹凸パターン層の製造方法が適用できることを知見した。
【０１２３】
以下、本発明の好ましい態様である、カラー表示型液晶ディスプレイ用マルチギャップ保護層の製造方法について、具体的に説明する。
【０１２４】
ここで、上述したように、本態様において製造しようとする保護層は、３色の着色パターンからなる着色層を保護するための、透明な保護層である。そして、ここでいう保護層は、上述のように、各色に応じて、最も膜厚の大きい最大膜厚部と、最も膜厚の小さい最小膜厚部と、これらの中間の膜厚を有する中間膜厚部とを有するものである。
【０１２５】
本発明の製造方法は、カラー表示型液晶ディスプレイに用いられる、着色層を保護するための保護層をフォトリソグラフィ法により同時に製造する方法であって、（ａ）基板の準備工程、（ｂ）露光工程、（ｃ）平行移動工程、（ｄ）繰り返し工程、および（ｅ）現像処理工程を含んでなる。
【０１２６】
（ａ）基板の準備工程
本発明の製造方法においては、まず、最表面にネガ型のフォトレジストが塗布された基板を準備する。本発明においてフォトレジストが塗布される基板とは、カラーフィルタを製造する場合にあっては、支持基板と、支持基板上に形成される３色の着色パターンからなる着色層とを少なくとも有してなる基板である。そして、これらの基板の表面に透明なネガ型のフォトレジストが塗布されることになる。
【０１２７】
本発明におけるネガ型のフォトレジストは、特に限定されないが、アクリル系の紫外線硬化型樹脂を用いるのが最大膜厚部、中間膜厚部および最小膜厚部の高さの差分を大きく得ることができ、高さ制御をしやすい点で好ましい。
本発明においてアクリル系ネガ型レジストとは、本明細書の「（１）配向制御突起およびスペーサの製造方法」の項目において述べた通りであるので、ここでは省略する。本発明はこのアクリル系ネガ型レジストの特性に基づいてなされたものであり、露光量を変化させることにより、現像後の膜高さに差分が生じることを利用して、最大膜厚部、中間膜厚部および最小膜厚部を同一材料でかつ同時に形成することを可能としたものである。
【０１２８】
（ｂ）露光工程
本発明の製造方法においては、（ａ）工程で得られたフォトレジストが塗布された表面に、複数の第一開口部、該第一開口部より小さいサイズを有する複数の第二開口部、該第二開口部よりさらに小さいサイズを有する複数の第三開口部を有するフォトマスクを介して、一定の露光量で露光する。そして、その際の露光量を、最大膜厚部を形成させるために必要とされる露光量の１／３であるが、前記ネガ型フォトレジストを完全に硬化させない程度の露光量とする。
【０１２９】
すなわち、本発明の製造方法においては、最大膜厚部の高さを中間膜厚部よりも高く、かつ、中間膜厚部の高さを最小膜厚部よりも高く設定する必要があるため、大きい膜厚を得ようとする部分に、それより小さい膜厚を得ようとする部分よりも多くの露光量を付与する必要がある。その一方、図１および図２に示されるようなフォトレジスト特性によれば、露光量が一定量Ｅを超えた範囲においては、レジストが完全に硬化してしまうため、露光量を変化させても現像後の高さが変化せず、結果として各膜厚部の形成が困難になる。
【０１３０】
そこで、１回の露光量を、最大膜厚部を形成させるために必要とされる露光量Ｅtotalの３分の１（すなわちＥtotal／３）とし、かつこのＥtotal／３をネガ型フォトレジストを完全に硬化させない程度の露光量（図２におけるＥ未満）となるように設定することで、先ずは最小膜厚部に必要量の露光量を付与し、中間および最大膜厚部には必要量の１／２、１／３の露光量だけをそれぞれ付与することとした。そして、中間膜厚部および最大膜厚部には、後述する（ｃ）および（ｄ）工程において、さらにＥtotal／３ずつ１回露光、２回露光がそれぞれ施されることで、最終的に各膜厚部の形成に必要とされる露光量が付与されることになる。
【０１３１】
本発明の好ましい態様によれば、前記最大膜厚部を形成させるために必要とされる露光量を、ネガ型フォトレジストを完全に硬化させる程度の露光量とする。
具体的には、図１および図２に示される露光量Ｅもしくはそれ以上の値とする。
これにより、最大膜厚部が現像時に膜減りするのを防止しつつ、最小膜厚部および中間膜厚部を現像時により経時的に膜減りさせることができる。したがって、各膜厚部の高さをより精密に制御することが可能となる。
【０１３２】
図２に示されるように、ネガ型のフォトレジストは、それぞれ固有な露光量と現像速度の関係を有している。本発明によれば、例えば、十分な露光量Ｅを最大膜厚部に照射した場合に、最小膜厚部および中間膜厚部の照射量を、それぞれＥ／３、２Ｅ／３とすることにより、各膜厚部における現像時の溶解速度差を最適な値に調整することが可能である。
そして、そのためには、最小膜厚部には１回分の露光量のみ、中間膜厚部には２回分の露光量、最大膜厚部には３回分の露光量を付与するように、フォトマスクを設計する。そして、かかるフォトマスクを、（ｃ）平行移動工程および（ｄ）繰り返し工程と組み合わせつつ露光を行うことで、最小膜厚部（１回露光部分）の露光量と、中間膜厚部（２回露光部分）と、最大膜厚部（３回露光部分）の各露光量格差を大きくすることができる。それによって、現像時の溶解速度差を適宜調整し、最終的に（ｅ）現像工程において、３種類の膜厚部をそれぞれ目的とする高さに形成させることができる。
【０１３３】
本発明の製造方法で用いるフォトマスクは、複数の第一開口部、複数の第二開口部、複数の第三開口部を有するものであり、上記複数回露光操作に適した形状に設計されたものである。第一開口部は、例えば、所定のスライド方向に所定距離Ｗ１ごとに離間させて、互いに平行になるように直線状もしくは長方形状に切り欠かれてなる。また、第二開口部は、例えば、所定のスライド方向に所定距離Ｗ１ごとに離間させて、第一開口部より小さいサイズを有し、かつ互いに平行になるように直線状もしくは長方形状に切り欠かれてなる。さらに、第三開口部は、例えば、所定のスライド方向に所定距離Ｗ１ごとに離間させて、第二開口部よりさらに小さいサイズを有し、かつ互いに平行になるように直線状もしくは長方形状に切り欠かれてなる。ここで、「所定のスライド方向」とは、次の（ｃ）工程でフォトマスクを平行移動させる際の移動方向を意味する。
【０１３４】
（ｃ）平行移動工程
本発明の製造方法においては、（ｂ）工程の露光後に、フォトマスクを、（ｂ）工程で露光された各領域に、当該領域に既に適用された開口部と異なる種類の、次の開口部が重なるように、所定のスライド方向に平行移動する。すなわち、第一開口部は三種類の開口部の中で最も大きいサイズであるため、第一開口部を介して露光される領域の一部が、平行移動によっても第二および第三開口部がいずれも配置されない領域となる。また、同様に、第二開口部は第三開口部よりも大きいサイズであるため、第二開口部を介して露光される領域の一部が、平行移動によっても第三開口部が配置されない領域となる。したがって、露光されるべき領域に、１回露光されない領域と、２回露光される領域と、３回露光される領域とが生じる。そして、１回露光領域を最小膜厚部に、２回露光領域を中間膜厚部に、３回露光領域を最大膜厚部に対応させることができる。
【０１３５】
このような平行移動操作は、例えば、フォトマスクにおける第一開口部、第二開口部および第三開口部を適切に設計することにより好ましく実現することができる。
【０１３６】
本発明の製造方法に好ましく用いることができる、第五の態様のフォトマスクは、遮光性のフォトマスク基板本体と、
該フォトマスク基板本体に、前記スライド方向に中心軸を所定距離Ｗ１ごとに離間させて、互いに平行になるように幅３Ｗ１／９の直線状もしくは長方形状に切り欠かれてなる、前記第一開口部としての複数本の線状スリットと、
前記フォトマスク基板本体の前記第一開口部と異なる位置に、前記スライド方向に中心軸を所定距離Ｗ１ごとに離間させて、互いに平行になるように幅２Ｗ１／９の直線状もしくは長方形状に切り欠かれてなる、前記第二開口部としての複数本の線状スリットと、
前記フォトマスク基板本体の前記第一開口部および第二開口部と異なる位置に、前記スライド方向に中心軸を所定距離Ｗ１ごとに離間させて、互いに平行になるように幅Ｗ１／９の直線状もしくは長方形状に切り欠かれてなる、前記第三開口部としての複数本の線状スリットとを有し、
隣り合う開口部同士の離間間隔がＷ１／９、２Ｗ１／９、または０であり、その結果、前記第一開口部、第二開口部および第三開口部のうちいずれか二種が、互いに連接して実質的に一つの開口部を形成してなるものである。
【０１３７】
図２８に、第五の態様のフォトマスクの一例の開口パターンを示す。図２８に示されるフォトマスク２７０は、第一開口部２７２がその中心軸がスライド方向（図２８における矢印方向）に垂直な、幅３Ｗ１／９（＝Ｗ１／３）の長方形状の線状スリットとして設けられてなる。また、第二開口部２７４が幅２Ｗ１／９の長方形状の線状スリットとして形成され、第三開口部２７５が幅Ｗ１／９の長方形状の線状スリットとして形成される。そして、第一開口部２７２と第二開口部２７４との離間距離がＷ１／９であり、第二開口部２７４と第三開口部２７５との離間距離が２Ｗ１／９であり、第三開口部２７５と第一開口部２７２と離間距離が０である。その結果、第一開口部２７２および第三開口部２７５が、互いに連接して実質的に一つの開口部を形成してなるものである。なお、本態様は図示例に限定されるものではなく、例えば、第一開口部および第二開口部が連接するものであってもよいし、第二開口部および第三開口部が連接するものであってもよい。
【０１３８】
そして、本発明においては、この（ｃ）工程における平行移動の距離を上記第一開口部の幅３Ｗ１／９（＝Ｗ１／３）等しくする。これにより、直前の（ｂ）工程において第一開口部が露光した領域（幅３Ｗ１／９）には、離間距離３Ｗ１／９分だけスライド方向上流側にある次の第二開口部が配置するが、その際、前記露光領域（幅３Ｗ１／９）の端部から幅２Ｗ１／９分だけが露光され、残りの幅Ｗ１／９分は露光されないことになる。同様に、直前の（ｂ）工程において第二開口部が露光した領域（幅２Ｗ１／９）には、離間距離３Ｗ１／９分だけスライド方向上流側にある次の第三開口部（幅Ｗ１／９）が配置するが、その際、前記露光領域（幅２Ｗ１／９）の端部から幅Ｗ１／９分だけが露光され、残りの幅Ｗ１／９分は露光されないことになる。このように、（ｂ）工程で露光された各領域に、当該領域に既に適用された開口部と異なる種類の、次の開口部が重なるように、所定のスライド方向に平行移動することができる。したがって、３回の露光を平行移動をさせつつ繰り返すことで、最大膜厚部には３回の露光が行われるのに対し、中間膜厚部には２回の露光を、最小膜厚部には、１回のみを露光を行うことができる。これにより、各膜厚部の高さ格差を生じさせることが可能となる。
【０１３９】
具体的には、図２８のフォトマスク２７０を使用する場合、このフォトマスク２７０を介する露光の後、３Ｗ１／９の距離だけスライド方向に平行移動し２度目の露光を行う。さらに、同様の平行移動を行い３度目の露光を行う。これにより、図２７に示されるように、着色層２６２を有する被露光基板２６０上に、均等に最小膜厚部２６６、中間膜厚部２６７および最大膜厚部２６８のパターンが形成されると同時に、各膜厚部における露光量を、最小膜厚部：中間膜厚部：最大膜厚部の比で１：２：３とすることができる。
【０１４０】
（ｄ）繰り返し工程
上述したように、本発明の製造方法においては、（ｂ）工程および（ｃ）工程をこの順序でさらに２回繰り返し、その結果、前記保護層の各膜厚部における露光量を、最小膜厚部：中間膜厚部：最大膜厚部の比で１：２：３とするとする。
したがって、最大膜厚部には、最大膜厚部を形成させるために必要とされる露光量Ｅtotalが露光されたことになると同時に、最小膜厚部には最大膜厚部を形成させるために必要とされる露光量の／３（すなわちＥtotal／３）が、中間膜厚部には最大膜厚部を形成させるために必要とされる露光量の２／３（すなわち２Ｅtotal／３）が、露光された状態になる。
【０１４１】
（ｅ）現像処理工程
本発明の製造方法においては、（ｄ）工程で得られた露光済の基板表面を現像液で現像処理して、最小膜厚部、中間膜厚部および最大膜厚部を有してなる保護層を得る。上述したように、各膜厚部には、最小膜厚部：中間膜厚部：最大膜厚部の比で１：２：３という露光量格差があるため、現像処理を行うことにより、上記所定比の高さ格差を生じさせることができる。そして、露光量の最も少ない最小膜厚部は現像時の膜減り速度が最も高く、露光量の最も多い最大膜厚部はほとんど膜減りが無いか膜減り速度が極めて遅い。したがって、この現像処理を行うことにより、各膜厚部を所望の膜厚に形成させることができる。このような現像処理液としては、フォトレジストの未露光部を溶解させることが可能な処理液であれば、特に限定されない。例えば、酸性基を持つ成分を含有するフォトレジストを使用する場合には、アルカリ水溶液を好ましく使用することができる。また、現像方法も、現像液を所定の水圧でシャワー状に吹き付ける等、公知の技術に従って行えばよく、特に限定されない。また、この現像処理後の基板は、ホットプレート等を用いて加熱乾燥して、残留水分を充分に除去するのが好ましい。
【０１４２】
ところで、現像時の膜減り量、すなわち現像速度は、現像液の濃度によっても変化する。本発明において露光量が少ない中間膜厚部および最大膜厚部は、現像によってその高さをコントロールする仕組みになっている。そのため、現像速度が低い低濃度のアルカリ水溶液を用いることにより、現像時間による、その高さ制御マージンを大きく設定することが可能である。しかしながら、この場合、現像速度の低下による総現像時間の長時間化が避けられず、製造タクトタイムに悪影響を与えてしまう。このため、濃度の異なる２つの現像層を設定することにより、その現像時間を短縮し、かつ高精度な膜厚の制御する構成としてもよい。すなわち、第一現像層に、第二現像層よりも濃厚なアルカリ水溶液を用い、その後マイルドな条件の２層目で現像を行うことにより、高精度に現像量を制御することが可能となる。
【０１４３】
本発明の製造方法において、最小膜厚部、中間膜厚部および最大膜厚部の各膜厚は、上述したように、適用される液晶ディスプレイにおける液晶層の厚さ、この液晶層の光透過率の波長依存性等の種々の要因を考慮して、着色層の各色において電圧無印加時（ノーマリーブラック）の透過率が最も低くなるように、設計される。そして、それにより得られた各膜厚部の最適膜厚を本発明の手法により実現するためには、図１に示されるようなネガ型フォトレジストの露光量−残膜率曲線、または図２に示されるような各露光量における現像時間−膜高さの関係を用いて行うのが好ましい。具体的には、各膜厚部の目標膜厚と、各膜厚部に付与しようとする露光量（Ｅ、２Ｅ／３、Ｅ／３）および現像時間に応じて得られるべき膜厚とができるだけ一致するように、各膜厚部の露光量および露光回数、現像処理条件（例えば現像時間）、必要に応じてフォトレジストの種類等、の条件を適宜選択する。
【０１４４】
このようにして各膜厚部からなる保護層が作製される。本発明の製造方法により得られる保護層は、一つの現像工程で形成させることができるので、保護層各膜厚部を界面の無い、一体的な構造物として得ることができる。
このような保護層を用いて、カラーフィルタあるいはアレイを製造することができる。さらに、このようなカラーフィルタおよびアレイを使用してカラー表示型液晶ディスプレイを製造することができる。
【実施例】
【０１４５】
以下、本発明を実施例に基づいて詳細に説明するが、本発明はこれに限定されるものではない。
【０１４６】
実施例１：カラーフィルタおよび液晶ディスプレイの作製
（ａ）カラーフィルタの作製
まず、透明基板１２４としてガラス基板を用意した。次にこのガラス基板を適切な処理を施して清浄とした後に、スパッタリングの手法を用いてクロム酸化物層を形成した。引き続きポジ型レジストをもちいてエッチング処理を行い、ブラックマトリクス層１１２Ｋを形成した。次に、赤の紫外線硬化型レジストとしてカラーモザイクＣＲ−２０００（富士ハントエレクトロニクステクノロジー製）、を、緑の紫外線硬化型レジストとしてカラーモザイクＣＧ−２０００（富士ハントエレクトロニクステクノロジー製）を、青の紫外線硬化型レジストとしてカラーモザイクＣＢ−２０００（富士ハントエレクトロニクステクノロジー製）を用意した。これら３色の紫外線硬化型レジストのうちの１色を、ブラックブラックマトリクス層が形成されたガラス基板に、スピンコート法により塗布した。
【０１４７】
得られた基板に所望のパターンでフォトマスクを施した後、紫外線を照射して所望のパターン部を硬化させた。未硬化部分を現像処理により除去して、一定の着色画素パターン１１２を約２．０μｍの厚さで得た。このフォトリソグラフィ法を３色分繰り返して行うことにより、ブラックマトリクス層１１２Ｋ上に赤、青および緑からなる着色層１１２を形成した。次に、スパッタリング法により厚さ２０００ÅのＩＴＯ膜を透明電極層１１４として形成した。
【０１４８】
そして、この透明電極層上に、配向制御突起およびスペーサを形成するためのレジストとして、アクリル系紫外線硬化型透明ネガ型レジストである、特開２０００−１７１８０４号公報の実施例１に記載される下記組成の感光性樹脂をスピンコート法を用いて該基板上に塗布した：
−  共重合樹脂［固形分：２６重量％、粘度５００ｍＰａ・ｓ（３０℃、Ｂ型粘度計）、酸価：１２０ｍｇＫＯＨ／ｇ、水酸基価：５ｍｇＫＯＨ／ｇ、重量平均分子量：ポリスチレン換算で４５，０００、（メタ）アクリロイル基を１７モル％含有］：                                                                            ４５．７重量部
−  ジペンタエリスリトールペンタアクリレート（サートマー社製、ＳＲ３９９）：                                                                    ９．１重量部
−  オルトクレゾールノボラック型エポキシ樹脂（油化シェルエポキシ社製、エピコート１８０Ｓ７０）：                                                ５．２重量部
−  ２−ベンジル−２−Ｎ，Ｎ−ジメチルアミノ−１−（４−モルフォリノフェニル）−１−ブタノン                                                    １．３重量部
−  ２，２’−ビス（ｏ−クロロフェニル）−４，５，４’，５’−テトラフェニル−１，２’−ピイミダゾール：                                        １．０重量部
−  ポリオキシエチレンオクチルフェニルエーテル（ノニオンＨＳ−２１０、日本油脂社製）：                                                          １．９重量部
−  ジエチレングリコールジメチルエーテル：                    ２４．８重量部
−  ３−メトキシブチルアセテート：                            １２．９重量部。
この基板をホットプレート上で加熱して、溶剤を除去して、膜厚３．９４μｍの未硬化レジスト膜を得た。
【０１４９】
次に、図９に示されるフォトマスク（第一開口部の離間距離Ｗ１：１００μｍ、第二開口部の離間距離Ｗ２：３００μｍ）を用意した。このフォトマスクを未硬化レジスト膜上に配置して、１００ｍＪの露光量で露光を行った。それに続いて、フォトマスクを３００μｍだけ予め定められたスライド方向（図９における紙面右側方向）に平行移動させた。この露光および平行移動操作を、露光、平行移動、露光の順でさらに繰り返した。このようにして、１００ｍＪの露光を合計３回行うことにより、結果として、スペーサ部分に、配向制御突起部分の３倍の露光量を付与した。さらに、この露光済の基板を、アルカリ水溶液（０．０３重量％の水酸化カリウム水溶液）を用いて、現像液シャワー圧力１．０ｋｇｆ／ｍ2で１００秒間現像した。その後、ホットプレート上で、２００℃で３０分間加熱乾燥を行い、残留水分を除去した。こうして、９０°の屈折角のジグザグ線状ストライプ（高さ１．７２２μｍ）の配向制御突起と、柱状のスペーサ（高さ：３．６８６μｍ、位置：配向制御突起の屈折部上）とを同一の材料で同時に形成し、本発明のカラーフィルタを得た。
【０１５０】
なお、得られたスペーサは、配向制御突起の屈折部に、スペーサの底面が配向制御突起の幅と同じサイズの正方形（１辺の長さ；１０μｍ）であり、かつ、スペーサの側面が、配向制御突起の長手方向に対して、平行な側面と垂直な側面とから実質的になるものであった。また、スペーサが形成された基板に、ＪＡＬＳ−６８８（ＪＳＲ社製）をスピンコートし、２００℃で１時間焼成することにより、厚さ７００Åの垂直配向層１２１を形成できる。こうして垂直配向層１２１が形成された積層体も本発明のカラーフィルタとして包含される。
【０１５１】
（ｂ）液晶ディスプレイの作製
まず、カラーフィルタと対向するアレイ用基板としてガラス基板１２６を用意する。次に、公知の技術に従い、電極を画素毎にパターニングし、かつ各画素電極を薄膜トランジスタ（ＴＦＴ）で制御するように構成して駆動電極層１２２を形成する。得られた基板の駆動電極層側の面をエッチング処理して、ガラス基板の露出幅１０μｍのスリット１２３を形成する。ここで、スリットが配向制御突起の線と同形状かつ平行になるように形成する。こうして得られる駆動電極層１２２に、ＪＡＬＳ−６８８（ＪＳＲ社製）をスピンコートし、２００℃で１時間焼成することにより、厚さ７００Åの垂直配向層１２１を形成して、アレイ１３２を得る。
【０１５２】
次に、（ａ）で作製したカラーフィルタ１３０の配合制御突起側の面と、アレイ１３２のスリット側の面とを、スリットが隣接する２本の配向制御突起線の中央に位置し、かつ、スリットと配向制御突起線とが交互になるように向かい合わせて、貼り合わせる。その後、負の誘電異方性をもつ液晶ＭＬＣ−６６０８（メルク社製）を真空注入法を用いてセル内に注入し、１１０℃で１時間アフターアニールして流動配向効果をキャンセルして、本発明の液晶ディスプレイを得る。
【０１５３】
実施例２：カラーフィルタ表面の観察
スペーサおよび配向制御突起を明確に観察できるように、着色層の形成を省略したこと以外は、実施例１と同様にして、カラーフィルタを作製した。このカラーフィルタ表面のスペーサおよび配向制御突起を顕微鏡により観察した。図１６および図１７に観察された顕微鏡画像を示す。なお、着色層が存在する場合でも形成されるスペーサおよび配向制御突起に本質的な差異が生じないのは言うまでもない。
また、上記の顕微鏡画像におけるスペーサ付近を、電子顕微鏡によりさらに拡大して撮影した。図１８に観察された電子顕微鏡画像を示す。図１８によれば、スペーサ部分と配向制御突起部分にはつなぎ目が存在せず、滑らかな一体構成となっていることが分かる。すなわち、スペーサと配向制御突起とを２つの別工程に分けて形成した場合には、スペーサ−配向制御突起の界面の存在は避けられず、セル組み時の負荷荷重等により、界面からの破壊が生じる可能性がある。これに対し、本発明によれば、原理上このような界面は存在しないため、強度の点でも優れたＭＶＡ用カラーフィルタを提供することができる。
【０１５４】
さらに、このカラーフィルタ表面のスペーサおよび配向制御突起の形状を、触針式膜厚計（テンコール社製：αステップ）を用いて測定した。具体的には、図１７に示した矢印に沿って高さプロファイルを測定した。図１９に測定した高さプロファイルを示す。図１９によれば、配向制御突起の高さがカラーフィルタ基板表面から１．７２２μｍであり、スペーサ部分の高さがその約２倍の３．６８６μｍのパターンが得られていることが分かる。また、スペーサが重ねて形成された配向制御突起と、スペーサを有しない配向制御突起とが同様の高さであることも分かる。
【０１５５】
実施例３：アクリル系紫外線硬化型透明ネガ型レジストの特性の評価
実施例３においては、実施例１で使用したアクリル系紫外線硬化型透明ネガ型レジストに対する紫外線照射量を変化させることにより、現像後の残膜率を変化させ、これらの相関関係を評価した。具体的には、紫外線照射量を適宜変化させて、１００秒間現像を行った後のネガ型レジストの最終的な膜厚Ｔ２を測定した。そして、露光前の膜厚Ｔ１（Ｔ１＝３．９４μｍ）に対する残膜率を次の式により算出した。図２０に露光量と残膜率との関係を示す。
（残膜率）  ＝  Ｔ２／Ｔ１  ×  １００
【０１５６】
図２０に示される結果から次のようなことが分かる。前記レジストは３００ｍＪ（３６５ｎｍ）以上露光することによりその残膜率が変化しなくなる。すなわち紫外線照射による硬化反応が十分終了していることが分かる。また、さらに３００ｍＪ以上露光を行った部分は十分に硬化しているため、その後の現像のプロセスでほとんど溶解しない。その一方、３００ｍＪ以下の露光量の領域では、紫外線照射による硬化反応が完結していない。そのため、その後の現像プロセスで溶解現象、すなわち膜減り現象が発生する。この膜減り現象は経時的に増加することから、現像時間によって膜減り量を制御することが可能である。
【０１５７】
また、図２１に現像時間と高さとの関係を示す。図２１に示される結果から次のようなことが分かる。３００ｍＪ、１５０ｍＪ、１００ｍＪ、７５ｍＪの露光部と未露光部（０ｍＪ）の各露光条件における、現像後の膜の高さを測定した。
図２１に測定結果を示す。図２１によれば、完全に硬化させた３００ｍＪの場合においては、ほぼ現像時間によらず均等な高さの膜が得られていることが分かる。したがって、スペーサ部分をレジストを完全硬化させる露光量で光硬化させることにより、現像時間によらず、均等な高さのスペーサを形成させることができるという利点がある。
【図面の簡単な説明】
【０１５８】
【図１】アクリル系ネガ型フォトレジストの露光量と残膜率との一般的な関係を概念的に示す図である。
【図２】アクリル系ネガ型フォトレジストの、各露光量における、現像時間と膜高さの関係を概念的に示す図である。
【図３】本発明の製造方法に用いる、第一の態様のフォトマスクの一例を示す図である。
【図４】図３のフォトマスクを用いて作製された、配向制御突起およびスペーサのパターンを示す図である。
【図５】本発明の製造方法に用いる、第一の態様のフォトマスクの他の一例を示す図である。
【図６】図５のフォトマスクを用いて作製された、配向制御突起およびスペーサのパターンを示す図である。
【図７】本発明の製造方法に用いる、第一の態様のフォトマスクの他の一例を示す図である。
【図８】図７のフォトマスクを用いて作製された、配向制御突起およびスペーサのパターンを示す図である。
【図９】本発明の製造方法に用いる、第二の態様のフォトマスクの一例を示す図である。
【図１０】図９のフォトマスクを用いて作製された、配向制御突起およびスペーサのパターンを示す図である。
【図１１】本発明のＭＶＡモード液晶ディスプレイおよびカラーフィルタの一例を示す概略断面図である。
【図１２】図１に示される液晶ディスプレイにおける、駆動電極層の構成を示す概念図である。
【図１３】図１に示される液晶ディスプレイにおける、ジグザグ線状の配向制御突起およびスリットと、スペーサとの位置関係の一例を示す平面図である。
【図１４】図１に示される液晶ディスプレイにおける、ジグザグ線状の配向制御突起およびスリットと、スペーサとの位置関係の他の一例を示す平面図である。
【図１５】図１に示される液晶ディスプレイにおける、ブラックマトリクス層および補助容量部の配置関係を示す概念図である。
【図１６】本発明により製造された配向制御突起およびスペーサを顕微鏡で観察した画像である。
【図１７】本発明により製造された配向制御突起およびスペーサを顕微鏡で観察した別の画像である。
【図１８】本発明により製造された配向制御突起およびスペーサを電子顕微鏡で拡大して観察した画像である。
【図１９】本発明により製造された配向制御突起およびスペーサの表面形状を、触針式膜厚計により測定して得られた高さプロファイルである。
【図２０】本発明に用いるアクリル系紫外線硬化型透明ネガ型レジストの、露光量−残膜率特性を示す図である。
【図２１】本発明に用いるアクリル系紫外線硬化型透明ネガ型レジストの、現像時間−残膜高さ特性を示す図である。
【図２２】本発明の製造方法により作製される、半透過半反射型液晶ディスプレイ用保護層を示す図であり、（ａ）は上面図であり、（ｂ）は断面図である。
【図２３】本発明のフォトマスクを用いて作製される、一色のみからなる着色層反射部および着色層透過部のパターンの一例を示す図である。
【図２４】本発明の製造方法に用いる、第三の態様のフォトマスクの他の一例を示す図である。
【図２５】本発明の製造方法に用いる、第四の態様のフォトマスクの一例を示す図である。
【図２６】本発明のフォトマスクを用いて作製される、三色からなる着色層反射部および着色層透過部のパターンの一例を示す図である。
【図２７】本発明の製造方法により作製される、カラー表示型液晶ディスプレイ用マルチギャップ保護層の概略断面図である。
【図２８】本発明の製造方法に用いる、第五の態様のフォトマスクの一例を示す図である。
【符号の説明】
【０１５９】
１０，３０，５０，７０，２３０，２５０，２７０  フォトマスク
１２，３２，５２，７２，２３２，２５２，２７２  第一開口部
１４，３４，５４，７４，２３４，２５４，２７４  第二開口部
２０，４０，６０，８０，２２０，２６０  被露光基板
２２，４２，６２，８２，２２２，２６２  着色層
２４，４４，６４，８４，２２４  ブラックマトリクス層
２６，４６，６６，８６  配向制御突起
２８，４８，６８，８８  柱状スペーサ
１１０  ＭＶＡモード液晶ディスプレイ
１１２  着色層
１１２Ｋ  ブラックマトリクス層
１１４  透明電極層
１１６  配向制御突起
１１８  スペーサ
１２０  液晶層
１２１  垂直配向層
１２２  駆動電極層
１２３  スリット
１２４  透明基板
１２６  基板
１３０  カラーフィルタ
１３２  アレイ
１４０  画素電極
１４２  薄膜トランジスタ（ＴＦＴ）
１４４  補助容量部
１４６  画素電極の間隙
２００  着色層
２０２，２２６  着色層反射部（反射部）
２０４，２２８  着色層透過部（透過部）
２２９  未露光領域
２６６  最小膜厚部
２６７  中間膜厚部
２６８  最大膜厚部
２７５  第三開口部
【図１】
2010224569.tif 000003
【図２】
2010224569.tif 000004
【図３】
2010224569.tif 000005
【図４】
2010224569.tif 000006
【図５】
2010224569.tif 000007
【図６】
2010224569.tif 000008
【図７】
2010224569.tif 000009
【図８】
2010224569.tif 000010
【図９】
2010224569.tif 000011
【図１０】
2010224569.tif 000012
【図１１】
2010224569.tif 000013
【図１２】
2010224569.tif 000014
【図１３】
2010224569.tif 000015
【図１４】
2010224569.tif 000016
【図１５】
2010224569.tif 000017
【図１６】
2010224569.tif 000018
【図１７】
2010224569.tif 000019
【図１８】
2010224569.tif 000020
【図１９】
2010224569.tif 000021
【図２０】
2010224569.tif 000022
【図２１】
2010224569.tif 000023
【図２２】
2010224569.tif 000024
【図２３】
2010224569.tif 000025
【図２４】
2010224569.tif 000026
【図２５】
2010224569.tif 000027
【図２６】
2010224569.tif 000028
【図２７】
2010224569.tif 000029
【図２８】
2010224569.tif 000030
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
基板上に、互いに高さが異なる２種以上の層状パターンが組み合わされてなる凹凸パターン層をフォトリソグラフィ法により同時に製造する方法であって、
（ａ）最表面にネガ型のフォトレジストが塗布された基板を準備する工程と、
（ｂ）該フォトレジストが塗布された表面に、所定の切り欠きパターンからなる複数の開口部を有するフォトマスクを介して、一定の露光量で露光する、ただし、該露光量が、凹凸パターン層の最大厚を形成させるために必要とされる露光量の１／ｎ（ｎは２以上の整数）であるが、前記ネガ型フォトレジストを完全に硬化させない程度の露光量である、工程と、
（ｃ）該露光後に、前記フォトマスクを、（ｂ）工程で露光した領域と、露光されるべき次の開口部とが部分的に重なるように、所定のスライド方向に平行移動する工程と、
（ｄ）前記（ｂ）および（ｃ）工程をこの順序でさらに（ｎ−１）回繰り返し、その結果、基板上に塗布されたフォトレジストに、露光回数がｎ回の部位、露光回数が（ｎ−１）回以下の部位、および所望により全く露光されない部位、を生じさせる工程と、
（ｅ）前記露光済の基板表面を現像液で現像処理して、前記露光回数に応じた膜厚を生じさせて、前記凹凸パターン層を得る工程と、
を含んでなる、製造方法。
【請求項２】
前記ネガ型のフォトレジストが、アクリル系の紫外線硬化型樹脂からなる、請求項１に記載の製造方法。
【請求項３】
前記凹凸パターン層の最大厚を形成させるために必要とされる露光量が、前記ネガ型フォトレジストを完全に硬化させる程度の露光量である、請求項１または２に記載の製造方法。
【請求項４】
前記凹凸パターン層が、液晶ディスプレイ、または液晶ディスプレイ用カラーフィルタもしくはアレイに用いられるものである、請求項１〜３のいずれか一項に記載の製造方法。
【請求項５】
各画素に対応する駆動電極が二次元的に配列されてなる駆動電極層と、
該駆動電極層と所定間隔離間して平行に設けられ、前記駆動電極層との間に電場を形成する透明電極層と、
前記駆動電極層および前記透明電極層の間に柱状またはリブ状に配設され、前記所定間隔を保持するスペーサと、
前記駆動電極層および前記透明電極層の間に充填され、負の誘電異方性を有する液晶からなる液晶層と、
前記液晶層の駆動電極層側表面および透明電極層側表面に、それぞれ設けられ、前記液晶を垂直方向に配向させる垂直配向層と、
前記駆動電極層および／または前記透明電極層の前記液晶層側の表面に線状に設けられ、前記液晶の配向方向を制御する配向制御突起と、
複数色の着色画素パターンからなる着色層とを有してなる、複数配向分割型垂直モード液晶ディスプレイであって、
前記配向制御突起および前記スペーサが、同一の材料でフォトリソグラフィ法により同時に形成されたものであり、
前記配向制御突起が９０度屈折してなるジグザグ線状に設けられてなり、各ジグザグ線が互いに平行なストライプ状に形成されてなる、複数配向分割型垂直配向モード液晶ディスプレイ。
【請求項６】
各画素に対応する駆動電極が二次元的に配列されてなる駆動電極層と、
該駆動電極層と所定間隔離間して平行に設けられ、前記駆動電極層との間に電場を形成する透明電極層と、
前記駆動電極層および前記透明電極層の間に柱状またはリブ状に配設され、前記所定間隔を保持するスペーサと、
前記駆動電極層および前記透明電極層の間に充填され、負の誘電異方性を有する液晶からなる液晶層と、
前記液晶層の駆動電極層側表面および透明電極層側表面に、それぞれ設けられ、前記液晶を垂直方向に配向させる垂直配向層と、
前記駆動電極層および／または前記透明電極層の前記液晶層側の表面に線状に設けられ、前記液晶の配向方向を制御する配向制御突起と、
複数色の着色画素パターンからなる着色層とを有してなる、複数配向分割型垂直モード液晶ディスプレイであって、
前記配向制御突起および前記スペーサが、同一の材料でフォトリソグラフィ法により同時に形成されたものであり、
前記配向制御突起が屈折してなるジグザグ線状に設けられてなり、各ジグザグ線が互いに平行なストライプ状に形成されてなり、
前記駆動電極層が補助容量を有し、かつ、前記ジグザグ線の屈折部の少なくとも一部が前記補助容量で遮光されてなる、複数配向分割型垂直配向モード液晶ディスプレイ。
【請求項７】
前記配向制御突起が、枝状に延出してなるウイング状リブを有する、請求項５または６に記載のカラーフィルタ。
【請求項８】
前記配向制御突起およびスペーサを形成する材料が、アクリル系の紫外線硬化型樹脂からなるネガ型のフォトレジストである、請求項５〜７のいずれか一項に記載の複数配向分割型垂直配向モード液晶ディスプレイ。
【請求項９】
前記スペーサが前記配向制御突起と重なる位置に設けられてなる、請求項５〜８のいずれか一項に記載の複数配向分割型垂直モード液晶ディスプレイ。
【請求項１０】
前記スペーサが前記配向制御突起の基部から順テーパー状に延出してなる、請求項５〜９のいずれか一項に記載の複数配向分割型垂直モード液晶ディスプレイ。
【請求項１１】
前記スペーサが前記ジグザグ線の屈折部に設けられてなる、請求項５〜１０のいずれか一項に記載の複数配向分割型垂直モード液晶ディスプレイ。
【請求項１２】
前記スペーサの側面が、前記配向制御突起の長手方向に対して、平行な側面および垂直な側面から実質的になる、請求項５〜１１のいずれか一項に記載の複数配向分割型垂直モード液晶ディスプレイ。
【請求項１３】
前記スペーサの高さが１〜１０μｍである、請求項５〜１２のいずれか一項に記載の複数配向分割型垂直モード液晶ディスプレイ。
【請求項１４】
前記スペーサの高さが２〜１０μｍであり、かつ配向制御突起の高さが０．５〜２μｍである、請求項５〜１３のいずれか一項に記載の複数配向分割型垂直モード液晶ディスプレイ。
【請求項１５】
前記着色層内に、または前記着色層とは別個の層として、ブラックマトリクス層を有してなり、かつ、前記ジグザグ線の屈折部の少なくとも一部が前記ブラックマトリクス層で遮光されてなる、請求項５〜１４のいずれか一項に記載の複数配向分割型垂直モード液晶ディスプレイ。
【請求項１６】
前記配向制御突起が前記駆動電極層および前記透明電極層のいずれか一方にのみ形成され、かつ、
該配向制御突起が形成されない駆動電極層または透明電極層が、前記配向制御突起との間で所定方向の電場を形成するように、線状に切り欠かれてなるスリットを有する、請求項５〜１５のいずれか一項に記載の複数配向分割型垂直モード液晶ディスプレイ。
【請求項１７】
前記配向制御突起が、駆動電極層上に形成され、配向制御突起が形成されない透明電極層が、前記配向制御突起との間で所定方向の電場を形成するように、線状に切り欠かれてなるスリットを有する、請求項５〜１５のいずれか一項に記載の複数配向分割型垂直モード液晶ディスプレイ。
【請求項１８】
前記スリットが前記配向制御突起の線と同形状かつ平行に形成されてなる、請求項１６または１７に記載の複数配向分割型垂直モード液晶ディスプレイ。
【請求項１９】
前記スリットの各々が、前記液晶層を隔てて隣接する２本の配向制御突起線の中央に位置するように、前記配向制御突起線と交互にストライプ状に設けられてなる、請求項１８に記載の複数配向分割型垂直モード液晶ディスプレイ。
【請求項２０】
前記駆動電極層が基板に支持されてなる、請求項５〜１９のいずれか一項に記載の複数配向分割型垂直モード液晶ディスプレイ。
【請求項２１】
前記透明電極層が透明基板に支持されてなる、請求項５〜２０のいずれか一項に記載の複数配向分割型垂直モード液晶ディスプレイ。
【請求項２２】
前記着色層が前記駆動電極層と前記基板との間に設けられてなる、請求項２０または２１に記載の複数配向分割型垂直モード液晶ディスプレイ。
【請求項２３】
前記着色層が前記透明電極層と前記透明基板との間に設けられてなる、請求項２１に記載の複数配向分割型垂直モード液晶ディスプレイ。
【請求項２４】
前記駆動電極層または前記透明電極層の外側にバックライトが設けられてなる、請求項５〜２３のいずれか一項に記載の複数配向分割型垂直モード液晶ディスプレイ。
【請求項２５】
前記配向制御突起および前記スペーサが、複数配向分割型垂直配向モード液晶ディスプレイに用いられる配向制御突起およびスペーサをフォトリソグラフィ法により同時に製造する方法により製造されたものであり、
前記方法が、
（ａ）最表面にネガ型のフォトレジストが塗布された基板を準備する工程と、
（ｂ）該フォトレジストが塗布された表面に、配向制御突起形成用の複数の第一開口部およびスペーサ形成用の複数の第二開口部を有するフォトマスクを介して、一定の露光量で露光する、ただし、該露光量が、スペーサを形成させるために必要とされる露光量の１／ｎ（ｎは２以上の整数）であるが、前記ネガ型フォトレジストを完全に硬化させない程度の露光量である、工程と、
（ｃ）該露光後に、前記フォトマスクを、前記第二開口部を介して露光した位置に次の第二開口部が位置するが、前記第一開口部を介して露光した位置に次の第一開口部が位置しないように、所定のスライド方向に平行移動する工程と、
（ｄ）前記（ｂ）および（ｃ）工程をこの順序でさらに（ｎ−１）回繰り返し、その結果、前記スペーサ部分の露光量を前記配向制御突起部分の露光量のｎ倍とする工程と、
（ｅ）前記露光済の基板表面を現像液で現像処理して、配向制御突起およびスペーサを得る工程と、
を含んでなる、請求項５〜２４のいずれか一項に記載の複数配向分割型垂直モード液晶ディスプレイ。
【請求項２６】
複数配向分割型垂直配向モード液晶ディスプレイに用いられるカラーフィルタであって、
基板と、
該基板上に形成され、複数色の着色画素パターンからなる着色層と、
該着色層上に形成される電極層と、
前記電極層上に線状に設けられ、液晶の配向方向を制御する配向制御突起と、
前記電極層および／または前記配向制御突起上に、柱状またはリブ状に配設され、液晶の厚さを保持するスペーサとを有してなり、
前記配向制御突起および前記スペーサが、同一の材料でフォトリソグラフィ法により同時に形成されたものであり、
前記配向制御突起が９０度屈折してなるジグザグ線状に設けられてなり、各ジグザグ線が互いに平行なストライプ状に形成されてなる、カラーフィルタ。
【請求項２７】
複数配向分割型垂直配向モード液晶ディスプレイに用いられるカラーフィルタであって、
基板と、
該基板上に形成され、複数色の着色画素パターンからなる着色層と、
該着色層上に形成される電極層と、
前記電極層上に線状に設けられ、液晶の配向方向を制御する配向制御突起と、
前記電極層および／または前記配向制御突起上に、柱状またはリブ状に配設され、液晶の厚さを保持するスペーサとを有してなり、
前記配向制御突起および前記スペーサが、同一の材料でフォトリソグラフィ法により同時に形成されたものであり、
前記配向制御突起が屈折してなるジグザグ線状に設けられてなり、各ジグザグ線が互いに平行なストライプ状に形成されてなり、
前記電極層が各画素に対応する駆動電極が二次元的に配列されてなる駆動電極層であり、
前記駆動電極層が補助容量を有し、かつ、前記ジグザグ線の屈折部の少なくとも一部が前記補助容量で遮光されてなる、カラーフィルタ。
【請求項２８】
前記配向制御突起が、枝状に延出してなるウイング状リブを有する、請求項２６または２７に記載のカラーフィルタ。
【請求項２９】
前記配向制御突起およびスペーサを形成する材料が、アクリル系の紫外線硬化型樹脂からなるネガ型のフォトレジストである、請求項２６〜２８のいずれか一項に記載のカラーフィルタ。
【請求項３０】
前記スペーサが前記配向制御突起と重なる位置に設けられてなる、請求項２６〜２９のいずれか一項に記載のカラーフィルタ。
【請求項３１】
前記カラーフィルタの電極側の最表面に、液晶を垂直方向に配向させる垂直配向層が形成されてなる、請求項２６〜３０のいずれか一項に記載のカラーフィルタ。
【請求項３２】
前記電極層が各画素に対応する駆動電極が二次元的に配列されてなる駆動電極層である、請求項２６および２８〜３１のいずれか一項に記載のカラーフィルタ。
【請求項３３】
前記基板が透明基板であり、かつ前記電極層が透明電極層である、請求項２６〜３２のいずれか一項に記載のカラーフィルタ。
【請求項３４】
前記スペーサが前記配向制御突起の基部から順テーパー状に延出してなる、請求項２６〜３３のいずれか一項に記載のカラーフィルタ。
【請求項３５】
前記スペーサが前記ジグザグ線の屈折部に設けられてなる、請求項２６〜３４に記載のカラーフィルタ。
【請求項３６】
前記スペーサの側面が、前記配向制御突起の長手方向に対して、平行な側面および垂直な側面から実質的になる、請求項２６〜３５のいずれか一項に記載のカラーフィルタ。
【請求項３７】
前記スペーサの高さが１〜１０μｍである、請求項２６〜３６のいずれか一項に記載のカラーフィルタ。
【請求項３８】
前記スペーサの高さが２〜１０μｍであり、かつ配向制御突起の高さが０．５〜２μｍである、請求項２６〜３７のいずれか一項に記載のカラーフィルタ。
【請求項３９】
前記着色層内に、または前記着色層とは別個の層として、ブラックマトリクス層を有してなり、かつ、前記ジグザグ線の屈折部の少なくとも一部が前記ブラックマトリクス層で遮光されてなる、請求項２６〜３８のいずれか一項に記載のカラーフィルタ。
【請求項４０】
前記配向制御突起および前記スペーサが、複数配向分割型垂直配向モード液晶ディスプレイに用いられる配向制御突起およびスペーサをフォトリソグラフィ法により同時に製造する方法により製造されたものであり、
前記方法が、
（ａ）最表面にネガ型のフォトレジストが塗布された基板を準備する工程と、
（ｂ）該フォトレジストが塗布された表面に、配向制御突起形成用の複数の第一開口部およびスペーサ形成用の複数の第二開口部を有するフォトマスクを介して、一定の露光量で露光する、ただし、該露光量が、スペーサを形成させるために必要とされる露光量の１／ｎ（ｎは２以上の整数）であるが、前記ネガ型フォトレジストを完全に硬化させない程度の露光量である、工程と、
（ｃ）該露光後に、前記フォトマスクを、前記第二開口部を介して露光した位置に次の第二開口部が位置するが、前記第一開口部を介して露光した位置に次の第一開口部が位置しないように、所定のスライド方向に平行移動する工程と、
（ｄ）前記（ｂ）および（ｃ）工程をこの順序でさらに（ｎ−１）回繰り返し、その結果、前記スペーサ部分の露光量を前記配向制御突起部分の露光量のｎ倍とする工程と、
（ｅ）前記露光済の基板表面を現像液で現像処理して、配向制御突起およびスペーサを得る工程と、
を含んでなる、請求項２６〜３９のいずれか一項に記載のカラーフィルタ。